(57)【要約】【課題】フォトルミネッセンス材料を利用する発光素子の輝度、指向性、または偏光特性を制御することが可能な、新規な構造を有する発光素子を提供する。【解決手段】ある実施形態における発光装置は、励起光を受けて空気中の波長がλaの光を発するフォトルミネッセンス層と、フォトルミネッセンス層に近接して配置された透光層と、透光層の表面に形成され、複数の凸部および複数の凹部の少なくとも一方を含む表面構造とを有する。表面構造は、フォトルミネッセンス層が発する空気中の波長がλaの光の指向角を制限し、フォトルミネッセンス層および透光層は、湾曲している。【選択図】図３９
2017040818.tif 000002
【特許請求の範囲】
【請求項１】
励起光を受けて空気中の波長がλaの光を発するフォトルミネッセンス層と、
前記フォトルミネッセンス層に近接して配置された透光層と、
前記透光層の表面に形成され、複数の凸部および複数の凹部の少なくとも一方を含む表面構造と、を有し、
前記表面構造は、前記フォトルミネッセンス層が発する空気中の波長がλaの前記光の指向角を制限し、
前記フォトルミネッセンス層および前記透光層は、湾曲している、発光素子。
【請求項２】
励起光を受けて空気中の波長がλaの光を発するフォトルミネッセンス層と、
前記フォトルミネッセンス層よりも高い屈折率を有する透光層と、
前記透光層の表面に形成され、複数の凸部および複数の凹部の少なくとも一方を含む表面構造と、を有し、
前記表面構造は、前記フォトルミネッセンス層が発する空気中の波長がλaの前記光の指向角を制限し、
前記フォトルミネッセンス層および前記透光層は、湾曲している、発光素子。
【請求項３】
励起光を受けて空気中の波長がλaの光を発するフォトルミネッセンス層と、
前記フォトルミネッセンス層の表面に形成され、複数の凸部および複数の凹部の少なくとも一方を含む表面構造と、を有し、
前記表面構造は、前記フォトルミネッセンス層が発する空気中の波長がλaの前記光の指向角を制限し、
前記フォトルミネッセンス層は、湾曲している、発光素子。
【請求項４】
励起光を受けて空気中の波長がλaの光を発するフォトルミネッセンス層と、
前記フォトルミネッセンス層に接している透光層と、
前記フォトルミネッセンス層と前記透光層との界面に形成され、複数の凸部および複数の凹部の少なくとも一方を含む表面構造と、を有し、
前記表面構造は、前記フォトルミネッセンス層が発する空気中の波長がλaの前記光の指向角を制限し、
前記フォトルミネッセンス層および前記透光層は、湾曲している、発光素子。
【請求項５】
前記フォトルミネッセンス層を支持する基板をさらに有する、請求項１から４のいずれかに記載の発光素子。
【請求項６】
前記フォトルミネッセンス層および前記基板は、湾曲している、請求項５に記載の発光素子。
【請求項７】
励起光を受けて空気中の波長がλaの光を発するフォトルミネッセンス層と、
前記フォトルミネッセンス層の表面に形成され、複数の凸部および複数の凹部の少なくとも一方を含む表面構造と、を有し、
前記表面構造は、前記フォトルミネッセンス層が発する空気中の波長がλaの前記光の指向角を制限し、
前記フォトルミネッセンス層の厚さは、前記フォトルミネッセンス層の端部から中央部に向かって減少または増加する、発光素子。
【請求項８】
前記フォトルミネッセンス層の厚さは、前記フォトルミネッセンス層における一方の端部から他方の端部に向かって減少または増加する、請求項７に記載の発光素子。
【請求項９】
前記フォトルミネッセンス層を支持する基板をさらに有し、
前記表面構造は、前記フォトルミネッセンス層において前記基板に対向する面の反対側に形成されている、請求項７または８に記載の発光素子。
【請求項１０】
前記表面構造は、前記フォトルミネッセンス層が発する空気中の波長がλaの前記光の指向角を、１５°未満に制限する、請求項１から９のいずれかに記載の発光素子。
【請求項１１】
前記表面構造における隣接する凸部間または凹部間の距離をＤintとし、空気中の波長がλaの前記光に対する前記フォトルミネッセンス層の屈折率をｎwav-aとすると、λa／ｎwav-a＜Ｄint＜λaの関係が成り立つ、請求項１から１０のいずれかに記載の発光素子。
【請求項１２】
前記表面構造は、少なくとも１つの周期構造を有し、
前記少なくとも１つの周期構造の周期をｐaとすると、λa／ｎwav-a＜ｐa＜λaの関係が成り立つ、請求項１から１１のいずれかに記載の発光素子。
【発明の詳細な説明】
【技術分野】
【０００１】
本開示は、発光素子に関し、特に、フォトルミネッセンス層を有する発光素子に関する。
【背景技術】
【０００２】
照明器具、ディスプレイ、プロジェクターといった光学デバイスでは、多くの用途において、必要な方向に光を出射することが求められる。蛍光灯、白色ＬＥＤなどで使用されるフォトルミネッセンス材料は等方的に発光する。よって、このような材料は、特定の方向のみに光を出射させるために、リフレクターやレンズなどの光学部品とともに用いられる。例えば、特許文献１は、配光板および補助反射板を用いて指向性を確保した照明システムを開示している。
【先行技術文献】
【特許文献】
【０００３】
【特許文献１】特開２０１０−２３１９４１号公報
【発明の概要】
【発明が解決しようとする課題】
【０００４】
光学デバイスにおいて、リフレクターやレンズなどの光学部品を配置すると、そのスペースを確保するために、光学デバイス自身のサイズを大きくする必要がある。これらの光学部品は無くすか、少しでも小型化することが望ましい。
【０００５】
本開示は、フォトルミネッセンス材料の発光効率、指向性、または偏光特性を制御することが可能な、新規な構造を有する発光素子を提供する。
【課題を解決するための手段】
【０００６】
本開示のある実施形態の発光素子は、励起光を受けて空気中の波長がλaの光を発するフォトルミネッセンス層と、前記フォトルミネッセンス層に近接して配置された透光層と、前記透光層の表面に形成され、複数の凸部および複数の凹部の少なくとも一方を含む表面構造とを有する。前記表面構造は、前記フォトルミネッセンス層が発する空気中の波長がλaの前記光の指向角を制限し、前記フォトルミネッセンス層および前記透光層は、湾曲している。
【０００７】
上記の包括的または具体的な態様は、素子、装置、システム、方法、またはこれらの任意の組み合わせで実現されてもよい。
【発明の効果】
【０００８】
本開示のある実施形態による発光素子は、新規な構成を有し、新規なメカニズムに従って、輝度、指向性、または偏光特性を制御することができる。
【図面の簡単な説明】
【０００９】
【図１Ａ】ある実施形態による発光素子の構成を示す斜視図である。
【図１Ｂ】図１Ａに示す発光素子の部分断面図である。
【図１Ｃ】他の実施形態による発光素子の構成を示す斜視図である。
【図１Ｄ】図１Ｃに示す発光素子の部分断面図である。
【図２】発光波長および周期構造の高さをそれぞれ変えて、正面方向に出射する光の増強度を計算した結果を示す図である。
【図３】式（１０）におけるｍ＝１およびｍ＝３の条件を図示したグラフである。
【図４】発光波長およびフォトルミネッセンス層の厚さｔを変えて正面方向に出力する光の増強度を計算した結果を示す図である。
【図５Ａ】厚さｔ＝２３８ｎｍのときに、ｘ方向に導波するモードの電場分布を計算した結果を示す図である。
【図５Ｂ】厚さｔ＝５３９ｎｍのときに、ｘ方向に導波するモードの電場分布を計算した結果を示す図である。
【図５Ｃ】厚さｔ＝３００ｎｍのときに、ｘ方向に導波するモードの電場分布を計算した結果を示す図である。
【図６】図２の計算と同じ条件で、光の偏光がｙ方向に垂直な電場成分を有するＴＥモードである場合について光の増強度を計算した結果を示す図である。
【図７Ａ】２次元の周期構造の例を示す平面図である。
【図７Ｂ】２次元周期構造に関して図２と同様の計算を行った結果を示す図である。
【図８】発光波長および周期構造の屈折率を変えて正面方向に出力する光の増強度を計算した結果を示す図である。
【図９】図８と同様の条件でフォトルミネッセンス層の膜厚を１０００ｎｍにした場合の結果を示す図である。
【図１０】発光波長および周期構造の高さを変えて正面方向に出力する光の増強度を計算した結果を示す図である。
【図１１】図１０と同様の条件で、周期構造の屈折率をｎp＝２．０とした場合の計算結果を示す図である。
【図１２】光の偏光がｙ方向に垂直な電場成分を有するＴＥモードであるものとして図９に示す計算と同様の計算を行った結果を示す図である。
【図１３】図９に示す計算と同様の条件で、フォトルミネッセンス層の屈折率ｎwavを１．５に変更した場合の結果を示す図である。
【図１４】屈折率が１．５の透明基板の上に、図２に示す計算と同じ条件のフォトルミネッセンス層および周期構造を設けた場合の計算結果を示す図である。
【図１５】式（１５）の条件を図示したグラフである。
【図１６】図１Ａ、１Ｂに示す発光素子１００と、励起光をフォトルミネッセンス層１１０に入射させる光源１８０とを備える発光装置２００の構成例を示す図である。
【図１７Ａ】ｘ方向の周期ｐxを有する１次元周期構造を示す図である。
【図１７Ｂ】ｘ方向の周期ｐx、ｙ方向の周期ｐyを有する２次元周期構造を示す図である。
【図１７Ｃ】図１７Ａの構成における光の吸収率の波長依存性を示す図である。
【図１７Ｄ】図１７Ｂの構成における光の吸収率の波長依存性を示す図である。
【図１８Ａ】２次元周期構造の一例を示す図である。
【図１８Ｂ】２次元周期構造の他の例を示す図である。
【図１９Ａ】透明基板上に周期構造を形成した変形例を示す図である。
【図１９Ｂ】透明基板上に周期構造を形成した他の変形例を示す図である。
【図１９Ｃ】図１９Ａの構成において、発光波長および周期構造の周期を変えて正面方向に出力する光の増強度を計算した結果を示す図である。
【図２０】複数の粉末状の発光素子を混ぜた構成を示す図である。
【図２１】フォトルミネッセンス層の上に周期の異なる複数の周期構造を２次元に配列した例を示す平面図である。
【図２２】表面に凹凸構造が形成された複数のフォトルミネッセンス層１１０が積層された構造を有する発光素子の一例を示す図である。
【図２３】フォトルミネッセンス層１１０と周期構造１２０との間に保護層１５０を設けた構成例を示す断面図である。
【図２４】フォトルミネッセンス層１１０の一部のみを加工することによって周期構造１２０を形成した例を示す図である。
【図２５】周期構造を有するガラス基板上に形成されたフォトルミネッセンス層の断面ＴＥＭ像を示す図である。
【図２６】試作した発光素子の出射光の正面方向のスペクトルを測定した結果を示すグラフである。
【図２７Ａ】ＴＭモードの直線偏光を出射する発光素子を、１次元周期構造１２０のライン方向と平行な軸を回転軸として回転させている状況を示す図である。
【図２７Ｂ】試作した発光素子を図２７Ａに示すように回転させたときの出射光の角度依存性を測定した結果を示すグラフである。
【図２７Ｃ】試作した発光素子を図２７Ａに示すように回転させたときの出射光の角度依存性を計算した結果を示すグラフである。
【図２７Ｄ】ＴＥモードの直線偏光を出射する発光素子を、１次元周期構造１２０のライン方向と平行な軸を回転軸として回転させている状況を示す図である。
【図２７Ｅ】試作した発光素子を図２７Ｄに示すように回転させたときの出射光の角度依存性を測定した結果を示すグラフである。
【図２７Ｆ】試作した発光素子を図２７Ｄに示すように回転させたときの出射光の角度依存性を計算した結果を示すグラフである。
【図２８Ａ】ＴＥモードの直線偏光を出射する発光素子を、１次元周期構造１２０のライン方向に垂直な軸を回転軸として回転させている状況を示す図である。
【図２８Ｂ】試作した発光素子を図２８Ａに示すように回転させたときの出射光の角度依存性を測定した結果を示すグラフである。
【図２８Ｃ】試作した発光素子を図２８Ａに示すように回転させたときの出射光の角度依存性を計算した結果を示すグラフである。
【図２８Ｄ】ＴＭモードの直線偏光を出射する発光素子を、１次元周期構造１２０のライン方向と平行な軸を回転軸として回転させている状況を示す図である。
【図２８Ｅ】試作した発光素子を図２８Ｄに示すように回転させたときの出射光の角度依存性を測定した結果を示すグラフである。
【図２８Ｆ】試作した発光素子を図２８Ｄに示すように回転させたときの出射光の角度依存性を計算した結果を示すグラフである。
【図２９】試作した発光素子の出射光（波長６１０ｎｍ）の角度依存性を測定した結果を示すグラフである。
【図３０】スラブ型導波路の一例を模式的に示す斜視図である。
【図３１】フォトルミネッセンス層１１０上に周期構造１２０を有する発光素子における発光増強効果を受ける光の波長および出射方向との関係を説明するための模式図である。
【図３２Ａ】発光増強効果を示す波長が異なる複数の周期構造を配列した構成の例を示す模式的な平面図である。
【図３２Ｂ】１次元周期構造の凸部が延びる方位が異なる複数の周期構造を配列した構成の例を示す模式的な平面図である。
【図３２Ｃ】複数の２次元周期構造を配列した構成の例を示す模式的な平面図である。
【図３３】マイクロレンズを備える発光素子の模式的な断面図である。
【図３４Ａ】発光波長が異なる複数のフォトルミネッセンス層を有する発光素子の模式的な断面図である。
【図３４Ｂ】発光波長が異なる複数のフォトルミネッセンス層を有する他の発光素子の模式的な断面図である。
【図３５Ａ】フォトルミネッセンス層の下に拡散防止層（バリア層）を有する発光素子の模式的な断面図である。
【図３５Ｂ】フォトルミネッセンス層の下に拡散防止層（バリア層）を有する発光素子の模式的な断面図である。
【図３５Ｃ】フォトルミネッセンス層の下に拡散防止層（バリア層）を有する発光素子の模式的な断面図である。
【図３５Ｄ】フォトルミネッセンス層の下に拡散防止層（バリア層）を有する発光素子の模式的な断面図である。
【図３６Ａ】フォトルミネッセンス層の下に、結晶成長層（シード層）を有する発光素子の模式的な断面図である。
【図３６Ｂ】フォトルミネッセンス層の下に、結晶成長層（シード層）を有する発光素子の模式的な断面図である。
【図３６Ｃ】フォトルミネッセンス層の下に、結晶成長層（シード層）を有する発光素子の模式的な断面図である。
【図３７Ａ】周期構造を保護するための表面保護層を有する発光素子の模式的な断面図である。
【図３７Ｂ】周期構造を保護するための表面保護層を有する発光素子の模式的な断面図である。
【図３８Ａ】透明高熱伝導層を有する発光素子の模式的な断面図である。
【図３８Ｂ】透明高熱伝導層を有する発光素子の模式的な断面図である。
【図３８Ｃ】透明高熱伝導層を有する発光素子の模式的な断面図である。
【図３８Ｄ】透明高熱伝導層を有する発光素子の模式的な断面図である。
【図３９】本開示の他の実施形態による発光素子の模式的な断面図である。
【図４０】湾曲したフォトルミネッセンス層１１０ｄを有する発光素子の変形例を示す模式的な断面図である。
【図４１】湾曲したフォトルミネッセンス層１１０ｄを有する発光素子の他の変形例を示す模式的な断面図である。
【図４２】湾曲したフォトルミネッセンス層１１０ｄを有する発光素子のさらに他の変形例を示す模式的な断面図である。
【図４３】フォトルミネッセンス層１１０ｄと透明基板１４０ｅとの間に、周期構造が形成された中間層１６０を配置した構成例を示す模式的な断面図である。
【図４４】湾曲したフォトルミネッセンス層の表面形状の測定結果の一例を示す図である。
【図４５】本開示のさらに他の実施形態による発光素子における断面を示す模式的な断面図である。
【図４６】フォトルミネッセンス層１１０ｅの上面に、光吸収性の低い誘電体から形成された周期構造を含む透光層１２０ｅが設けられた構成例を示す模式的な断面図である。
【図４７】発光素子１００ｇのフォトルミネッセンス層１１０ｅの一部を拡大して示す模式的な断面図である。
【図４８】発光素子１００ｇのフォトルミネッセンス層１１０ｅの一部を拡大して示す模式的な断面図である。
【図４９】厚さが端部から中央部に向かって増加するフォトルミネッセンス層１１０ｈを有する発光素子１００ｈを示す模式的な断面図である。
【図５０】発光素子のさらに他の変形例を示す模式的な断面図である。
【図５１】複数の凸部および複数の凹部の少なくとも一方を有する表面構造の一例を示す模式的な断面図である。
【発明を実施するための形態】
【００１０】
［１．本開示の実施形態の概要］
本開示は、以下の項目に記載の発光素子を含む。
［項目１］
励起光を受けて空気中の波長がλaの光を発するフォトルミネッセンス層と、
フォトルミネッセンス層に近接して配置された透光層と、
透光層の表面に形成され、複数の凸部および複数の凹部の少なくとも一方を含む表面構造と、を有し、
表面構造は、フォトルミネッセンス層が発する空気中の波長がλaの光の指向角を制限し、
フォトルミネッセンス層および透光層は、湾曲している、発光素子。
［項目２］
励起光を受けて空気中の波長がλaの光を発するフォトルミネッセンス層と、
フォトルミネッセンス層よりも高い屈折率を有する透光層と、
透光層の表面に形成され、複数の凸部および複数の凹部の少なくとも一方を含む表面構造と、を有し、
表面構造は、フォトルミネッセンス層が発する空気中の波長がλaの光の指向角を制限し、
フォトルミネッセンス層および透光層は、湾曲している、発光素子。
［項目３］
励起光を受けて空気中の波長がλaの光を発するフォトルミネッセンス層と、
フォトルミネッセンス層の表面に形成され、複数の凸部および複数の凹部の少なくとも一方を含む表面構造と、を有し、
表面構造は、フォトルミネッセンス層が発する空気中の波長がλaの光の指向角を制限し、
フォトルミネッセンス層は、湾曲している、発光素子。
［項目４］
励起光を受けて空気中の波長がλaの光を発するフォトルミネッセンス層と、
フォトルミネッセンス層に接している透光層と、
フォトルミネッセンス層と透光層との界面に形成され、複数の凸部および複数の凹部の少なくとも一方を含む表面構造と、を有し、
表面構造は、フォトルミネッセンス層が発する空気中の波長がλaの光の指向角を制限し、
フォトルミネッセンス層および透光層は、湾曲している、発光素子。
［項目５］
フォトルミネッセンス層を支持する基板をさらに有する、項目１から４のいずれかに記載の発光素子。
［項目６］
フォトルミネッセンス層および基板は、湾曲している、項目５に記載の発光素子。
［項目７］
励起光を受けて空気中の波長がλaの光を発するフォトルミネッセンス層と、
フォトルミネッセンス層の表面に形成され、複数の凸部および複数の凹部の少なくとも一方を含む表面構造と、を有し、
表面構造は、フォトルミネッセンス層が発する空気中の波長がλaの光の指向角を制限し、
フォトルミネッセンス層の厚さは、フォトルミネッセンス層の端部から中央部に向かって減少または増加する、発光素子。
［項目８］
フォトルミネッセンス層の厚さは、フォトルミネッセンス層における一方の端部から他方の端部に向かって減少または増加する、項目７に記載の発光素子。
［項目９］
フォトルミネッセンス層を支持する基板をさらに有し、
表面構造は、フォトルミネッセンス層において基板に対向する面の反対側に形成されている、項目７または８に記載の発光素子。
［項目１０］
表面構造は、フォトルミネッセンス層が発する空気中の波長がλaの光の指向角を、１５°未満に制限する、項目１から９のいずれかに記載の発光素子。
［項目１１］
表面構造における隣接する凸部間または凹部間の距離をＤintとし、空気中の波長がλaの光に対するフォトルミネッセンス層の屈折率をｎwav-aとすると、λa／ｎwav-a＜Ｄint＜λaの関係が成り立つ、項目１から１０のいずれかに記載の発光素子。
［項目１２］
表面構造は、少なくとも１つの周期構造を有し、
少なくとも１つの周期構造の周期をｐaとすると、λa／ｎwav-a＜ｐa＜λaの関係が成り立つ、項目１から１１のいずれかに記載の発光素子。
【００１１】
本開示の実施形態による発光素子は、励起光を受けて空気中の波長がλaの光を発するフォトルミネッセンス層と、複数の凸部および複数の凹部の少なくとも一方を含む表面構造とを有する。この表面構造は、例えば、フォトルミネッセンス層の表面に形成されており、フォトルミネッセンス層が発する空気中の波長がλaの光の指向角を制限する。本開示のある実施形態において、フォトルミネッセンス層は、湾曲している。本開示の他のある実施形態において、フォトルミネッセンス層の厚さは、フォトルミネッセンス層の端部から中央部に向かって減少または増加している。
【００１２】
本開示の実施形態による発光素子は、透光層を有し得る。透光層は、フォトルミネッセンス層よりも高い屈折率を有し得る。透光層は、フォトルミネッセンス層に近接して配置されていてもよいし、フォトルミネッセンス層に接していてもよい。透光層が湾曲していてもよい。上述の表面構造は、透光層の表面に形成されていてもよいし、フォトルミネッセンス層と透光層との界面に形成されていてもよい。
【００１３】
波長λaは、例えば、可視光の波長範囲内（例えば、３８０ｎｍ以上７８０ｎｍ以下）にある。赤外線を利用する用途では、波長λaは、７８０ｎｍを超える場合もあり得る。一方、紫外線を利用する用途では、波長λaは、３８０ｎｍ未満の場合もあり得る。本開示では、赤外線および紫外線を含めた電磁波全般を、便宜上「光」と表現する。
【００１４】
フォトルミネッセンス層は、フォトルミネッセンス材料を含む。フォトルミネッセンス材料は、励起光を受けて発光する材料を意味する。フォトルミネッセンス材料は、狭義の蛍光材料および燐光材料を包含し、無機材料だけなく、有機材料（例えば色素）を包含し、さらには、量子ドット（即ち、半導体微粒子）を包含する。フォトルミネッセンス層は、フォトルミネッセンス材料に加えて、マトリクス材料（即ち、ホスト材料）を含んでもよい。マトリクス材料は、例えば、ガラスや酸化物などの無機材料や樹脂である。
【００１５】
透光層は、フォトルミネッセンス層が発する光に対して透過率が高い材料、例えば、無機材料や樹脂で形成される。透光層は、例えば誘電体（特に、光の吸収が少ない絶縁体）で形成され得る。透光層は、例えば、フォトルミネッセンス層を支持する基板であってもよい。フォトルミネッセンス層の空気側の表面が後述のサブミクロン構造を有する場合、空気層が透光層となり得る。
【００１６】
フォトルミネッセンス層および透光層の少なくとも一方の表面には、複数の凸部および複数の凹部の少なくとも一方を含む表面構造が形成される。ここで「表面」とは、他の物質と接している部分（即ち界面）を意味する。透光層が空気等の気体の層である場合は、その気体の層と他の物質（例えばフォトルミネッセンス層）との間の界面が、透光層の表面である。この表面構造は、「凹凸構造」と称することもできる。表面構造は、典型的には、複数の凸部または複数の凹部が一次元または二次元に周期的に配列された部分を含む。そのような表面構造は、「周期構造」と称することができる。複数の凸部および複数の凹部は、互いに接する２つの屈折率の異なる部材（または媒質）の境界に形成される。したがって、「周期構造」は、ある方向に屈折率が周期的に変動する部分を含む構造といえる。ここで「周期的」とは、厳密に周期的である態様に限定されず、近似的に周期的であるといえる態様を含む。本明細書において、連続する複数の凸部または凹部のうち、隣接する２つの中心間の距離（以下、「中心間隔」と称することがある。）が、いずれの２つの隣接する凸部または凹部についても、ある値ｐの±１５％以内の範囲に収まっているとき、その部分は、周期ｐを有する周期構造であると考える。
【００１７】
本明細書において「凸部」は、基準の高さの部分に対して盛り上がった部分を意味する。「凹部」は、基準の高さの部分に対して窪んだ部分を意味する。凸部および凹部の形状、サイズ、分布によっては、いずれが凸部でいずれが凹部かが容易に判断できない場合があり得る。例えば、図５１に示す断面図では、部材６１０が凹部を有し、部材６２０が凸部を有していると解釈することもできれば、その逆の解釈も可能である。どのように解釈したとしても、部材６１０および部材６２０の各々が、複数の凸部および凹部の少なくとも一方を有するといえることには変わりはない。
【００１８】
表面構造における隣接する２つの凸部または隣接する２つの凹部の中心間の距離（周期構造においては周期ｐ）は、典型的にはフォトルミネッセンス層が発する光の空気中における波長λaよりも短い。フォトルミネッセンス層から発せられる光が可視光、短波長の近赤外線、または紫外線の場合、その距離はマイクロメートルのオーダー（即ちミクロンオーダー）よりも短い。よって、そのような表面構造を、「サブミクロン構造」と称することがある。「サブミクロン構造」が一部に１マイクロメートル（μｍ）を超える中心間隔または周期を有する部分を含んでいてもよい。以下の説明では、可視光を発するフォトルミネッセンス層を主に想定し、表面構造を意味する用語として「サブミクロン構造」の用語を主に用いる。しかし、サブミクロンオーダーを超える微細構造（例えば、赤外線を利用する用途で使用されるミクロンオーダーの微細構造）を有する表面構造についても、以下の議論は全く同様に成立する。
【００１９】
本開示の実施形態による発光素子においては、後に計算結果および実験結果を参照して詳述するように、フォトルミネッセンス層および透光層の内部に、ユニークな電場分布を形成する。これは、導波光がサブミクロン構造（即ち表面構造）と相互作用して形成される。このような電場分布を形成する光のモードを「擬似導波モード」と表現することができる。この擬似導波モードを活用することで、以下で説明するように、フォトルミネッセンスの発光効率の増大、指向性の向上、偏光の選択性の効果を得ることができる。なお、以下の説明において、擬似導波モードという用語を使って、本発明者らが見出した、新規な構成および／または新規なメカニズムを説明することがある。その説明は、１つの例示的な説明に過ぎず、本開示をいかなる意味においても限定するものではない。
【００２０】
サブミクロン構造は、例えば複数の凸部を含み、隣接する凸部間の中心間距離をＤintとすると、λa／ｎwav-a＜Ｄint＜λaの関係を満足し得る。サブミクロン構造は、複数の凸部に代えて複数の凹部を含んでもよい。以下では、簡単のために、サブミクロン構造が複数の凸部を有するものとして説明する。λは光の波長を表し、λaは空気中での光の波長であることを表現する。ｎwavはフォトルミネッセンス層の屈折率である。フォトルミネッセンス層が複数の材料を混合した媒質である場合、各材料の屈折率をそれぞれの体積比率で重み付けした平均屈折率をｎwavとする。一般に屈折率ｎは波長に依存するので、λaの光に対する屈折率であることをｎwav-aと明示することが望ましいが、簡単のために省略することがある。ｎwavは基本的にフォトルミネッセンス層の屈折率であるが、フォトルミネッセンス層に隣接する層の屈折率がフォトルミネッセンス層の屈折率よりも大きい場合、当該屈折率が大きい層の屈折率およびフォトルミネッセンス層の屈折率をそれぞれの体積比率で重み付けした平均屈折率をｎwavとする。この場合は、光学的には、フォトルミネッセンス層が複数の異なる材料の層で構成されている場合と等価であるからである。
【００２１】
擬似導波モードの光に対する媒質の有効屈折率をｎeffとすると、ｎa＜ｎeff＜ｎwavを満たす。ここで、ｎaは空気の屈折率である。擬似導波モードの光を、フォトルミネッセンス層の内部を入射角θで全反射しながら伝搬する光であると考えると、有効屈折率ｎeffは、ｎeff＝ｎwavｓｉｎθと書ける。また、有効屈折率ｎeffは、擬似導波モードの電場が分布する領域に存在する媒質の屈折率によって決まるので、例えば、サブミクロン構造が透光層に形成されている場合、フォトルミネッセンス層の屈折率だけでなく、透光層の屈折率にも依存する。また、擬似導波モードの偏光方向（ＴＥモードとＴＭモード）により、電場の分布は異なるので、ＴＥモードとＴＭモードとでは有効屈折率ｎeffは異なり得る。
【００２２】
サブミクロン構造は、フォトルミネッセンス層および透光層の少なくとも一方に形成される。フォトルミネッセンス層と透光層とが互いに接するとき、フォトルミネッセンス層と透光層との界面にサブミクロン構造が形成されてもよい。このとき、フォトルミネッセンス層および透光層がサブミクロン構造を有する。フォトルミネッセンス層はサブミクロン構造を有さなくてもよい。このとき、サブミクロン構造を有する透光層がフォトルミネッセンス層に近接して配置される。ここで、透光層（またはそのサブミクロン構造）がフォトルミネッセンス層に近接するとは、典型的には、これらの間の距離が、波長λaの半分以下であることをいう。これにより、導波モードの電場がサブミクロン構造に到達し、擬似導波モードが形成される。ただし、透光層の屈折率がフォトルミネッセンス層の屈折率よりも大きいときには上記の関係を満足しなくても透光層まで光が到達するため、透光層のサブミクロン構造とフォトルミネッセンス層との間の距離は、波長λaの半分超であってもよい。本明細書では、フォトルミネッセンス層と透光層とが、導波モードの電場がサブミクロン構造に到達し、擬似導波モードが形成されるような配置関係にあるとき、両者が互いに関連付けられていると表現することがある。
【００２３】
サブミクロン構造が、上記のように、λa／ｎwav-a＜Ｄint＜λaの関係を満足するとき、可視光を利用する用途では、サブミクロンオーダーの大きさで特徴づけられる。サブミクロン構造は、例えば、以下に詳細に説明する実施形態の発光素子におけるように、少なくとも１つの周期構造を含み得る。少なくとも１つの周期構造は、周期をｐaとすると、λa／ｎwav-a＜ｐa＜λaの関係が成り立つ。すなわち、サブミクロン構造は、隣接する凸部間の距離Ｄintがｐaで一定の周期構造を含み得る。サブミクロン構造がこのような周期構造を含むと、擬似導波モードの光は、伝搬しながら周期構造と相互作用を繰り返すことにより、サブミクロン構造によって回折される。これは、自由空間を伝播する光が周期構造により回折する現象とは異なり、光が導波しながら（即ち、全反射を繰り返しながら）周期構造と作用する現象である。したがって、周期構造による位相シフトが小さくても（即ち、周期構造の高さが小さくても）効率よく光の回折を起こすことができる。
【００２４】
以上のようなメカニズムを利用すれば、擬似導波モードにより電場が増強される効果によって、フォトルミネッセンスの発光効率が増大するとともに、発生した光が擬似導波モードに結合する。擬似導波モードの光は、周期構造で規定される回折角度だけ進行角度が曲げられる。これを利用することによって、特定の波長の光を特定の方向に出射することができる。すなわち、周期構造が存在しない場合と比較して、指向性が顕著に向上する。さらに、ＴＥモードとＴＭモードとで有効屈折率ｎeff（＝ｎwavｓｉｎθ）が異なるので、高い偏光の選択性を同時に得ることもできる。例えば、後に実験例を示すように、特定の波長（例えば６１０ｎｍ）の直線偏光（例えばＴＭモード）を正面方向に強く出射する発光素子を得ることができる。このとき、正面方向に出射する光の指向角は例えば１５°未満である。ここで「指向角」とは、出射する特定の波長の直線偏光について、強度が最大である方向と、強度が最大強度の５０％になる方向との間の角度と定義される。すなわち、指向角は強度が最大である方向を０°とした場合の片側の角度である。このように、本開示の実施形態における周期構造（即ち表面構造）は、特定の波長λaの光の指向角を制限する。言い換えれば、当該波長λaの光の配光を、周期構造がない場合と比較して挟角にする。このような、周期構造が存在しない場合と比較して指向角が低減された配光を、「挟角配光」と称することがある。本開示の実施形態における周期構造は、波長λaの光の指向角を制限するが、波長λaの光の全てを挟角に出射するのではない。例えば後述する図２９に示す例では、強度が最大になる方向から離れた角度（例えば２０°〜７０°）の方向にも波長λaの光が僅かに出射する。しかし、全体的には、波長λaの出射光が０°〜２０°の範囲に集中しており、指向角が制限されている。
【００２５】
なお、本開示の典型的な実施形態における周期構造は、一般的な回折格子とは異なり、光の波長λaよりも短い周期を有する。一般的な回折格子は、光の波長λaよりも十分に長い周期を有し、その結果、特定の波長の光を０次光（即ち透過光）、±１次回折光などの複数の回折光に分けて出射させる。そのような回折格子は、高次の回折光が０次光の両側に発生する。回折格子における、０次光の両側に発生する高次の回折光は、挟角配光の実現を困難にする。言い換えれば、従来の回折格子は、光の指向角を所定の角度（例えば１５°程度）に制限するという本開示の実施形態に特有の効果を奏しない。この点で、本開示の実施形態における周期構造は、従来の回折格子とは顕著に異なる性質を有する。
【００２６】
サブミクロン構造の周期性が低くなると、指向性、発光効率、偏光度および波長選択性が弱くなる。必要に応じて、サブミクロン構造の周期性を調整すればよい。周期構造は、偏光の選択性が高い１次元周期構造であってもよいし、偏光度を小さくできる２次元周期構造であってもよい。
【００２７】
サブミクロン構造は、複数の周期構造を含み得る。複数の周期構造は、例えば、周期（ピッチ）が互いに異なる。あるいは、複数の周期構造は、例えば、周期性を有する方向（軸）が互いに異なる。複数の周期構造は、同一面内に形成されてもよいし、積層されてもよい。もちろん、発光素子は、複数のフォトルミネッセンス層と複数の透光層とを有し、これらが複数のサブミクロン構造を有してもよい。
【００２８】
サブミクロン構造は、フォトルミネッセンス層が発する光を制御するためだけでなく、励起光を効率よくフォトルミネッセンス層に導くためにも用いることができる。すなわち、励起光がサブミクロン構造により回折されフォトルミネッセンス層および透光層を導波する擬似導波モードに結合することで、効率よくフォトルミネッセンス層を励起することができる。フォトルミネッセンス材料を励起する光の空気中における波長をλexとし、この励起光に対するフォトルミネッセンス層の屈折率をｎwav-exとすると、λex／ｎwav-ex＜Ｄint＜λexの関係が成り立つサブミクロン構造を用いればよい。ｎwav-exはフォトルミネッセンス材料の励起波長における屈折率である。周期をｐexとすると、λex／ｎwav-ex＜ｐex＜λexの関係が成り立つ周期構造を有するサブミクロン構造を用いてもよい。励起光の波長λexは、例えば、４５０ｎｍであるが、可視光よりも短波長であってもよい。励起光の波長が可視光の範囲内にある場合、フォトルミネッセンス層が発する光とともに、励起光を出射するようにしてもよい。
【００２９】
［２．本開示の基礎となった知見］
本開示の具体的な実施形態を説明する前に、まず、本開示の基礎となった知見を説明する。上述のように、蛍光灯、白色ＬＥＤなどで使われるフォトルミネッセンス材料は等方的に発光する。特定の方向を光で照らすためには、リフレクターやレンズなどの光学部品が必要である。しかしながら、もしフォトルミネッセンス層自身が指向性をもって発光すれば、上記のような光学部品は不要になる（若しくは小さくできる）。これにより、光学デバイスや器具の大きさを大幅に小さくすることができる。本発明者らは、このような着想に基づき、指向性発光を得るために、フォトルミネッセンス層の構成を詳細に検討した。
【００３０】
本発明者らは、まず、フォトルミネッセンス層からの光が特定の方向に偏るようにするため、発光自体に特定の方向性をもたせることを考えた。発光を特徴付ける指標である発光レートΓは、フェルミの黄金則により、以下の式（１）で表される。
【数１】
2017040818.tif 000003
【００３１】
式（１）において、ｒは位置を表すベクトル、λは光の波長、ｄは双極子ベクトル、Ｅは電場ベクトル、ρは状態密度である。一部の結晶性物質を除く多くの物質では、双極子ベクトルｄはランダムな方向性を有している。また、フォトルミネッセンス層のサイズと厚さが光の波長よりも十分に大きい場合、電場Ｅの大きさも向きに依らずほとんど一定である。よって、ほとんどの場合、＜（ｄ・Ｅ（ｒ））＞2の値は方向に依らない。即ち、発光レートΓは方向に依らず一定である。このため、ほとんどの場合においてフォトルミネッセンス層は等方的に発光する。
【００３２】
一方、式（１）から、異方的な発光を得るためには、双極子ベクトルｄを特定の方向に揃えるか、電場ベクトルの特定方向の成分を増強するかのいずれかの工夫が必要である。これらのいずれかの工夫を行うことで、指向性発光を実現できる。本開示の実施形態では、フォトルミネッセンス層へ光を閉じ込める効果により、特定方向の電場成分が増強された擬似導波モードを利用する。そのための構成について検討し、詳細に分析した結果を以下に説明する。
【００３３】
［３．特定の方向の電場のみを強くする構成］
本願発明者らは、電場が強い導波モードを用いて、発光の制御を行うことを考えた。導波構造自体がフォトルミネッセンス材料を含む構成とすることで、発生した光を導波モードに結合させることができる。しかし、ただ単にフォトルミネッセンス材料を用いて導波構造を形成しただけでは、発せられた光が導波モードとなるため、正面方向へはほとんど光は出てこない。そこで、本願発明者らは、フォトルミネッセンス材料を含む導波路と周期構造とを組み合わせることを考えた。導波路に周期構造が近接し、光の電場が周期構造と重なりながら導波する場合、周期構造の作用により擬似導波モードが存在する。つまり、この擬似導波モードは、周期構造により制限された導波モードであり、電場振幅の腹が周期構造の周期と同じ周期で発生することを特徴とする。このモードは、光が導波構造に閉じ込められることにより特定方向への電場が強められたモードである。さらに、このモードは周期構造と相互作用することで、回折効果により特定方向の伝播光へと変換されるため、導波路外部へと光を出射することができる。さらに、擬似導波モード以外の光は導波路内に閉じ込められる効果が小さいため、電場は増強されない。よって、発光のほとんどは大きな電場成分を有する擬似導波モードへと結合することになる。
【００３４】
つまり、本願発明者らは、周期構造が近接して設けられた導波路を、フォトルミネッセンス材料を含むフォトルミネッセンス層（あるいはフォトルミネッセンス層を有する導波層）によって構成することで、発生した光を、特定方向の伝播光に変換される擬似導波モードに結合させ、指向性のある光源を実現することを考えた。
【００３５】
導波構造の簡便な構成として、スラブ型導波路に着目した。スラブ型導波路とは、光の導波部分が平板構造を有する導波路のことである。図３０は、スラブ型導波路１１０Ｓの一例を模式的に示す斜視図である。導波路１１０Ｓの屈折率が導波路１１０Ｓを支持する透明基板１４０の屈折率よりも高いとき、導波路１１０Ｓ内を伝播する光のモードが存在する。このようなスラブ型導波路をフォトルミネッセンス層を含む構成とすることで、発光点から生じた光の電場が導波モードの電場と大きく重なるので、フォトルミネッセンス層で生じた光の大部分を導波モードに結合させることができる。さらに、フォトルミネッセンス層の厚さを光の波長程度とすることにより、電場振幅の大きい導波モードのみが存在する状況を作り出すことができる。
【００３６】
さらに、フォトルミネッセンス層に周期構造が近接する場合には、導波モードの電場が周期構造と相互作用することで擬似導波モードが形成される。フォトルミネッセンス層が複数の層で構成されている場合でも、導波モードの電場が周期構造に達していれば、擬似導波モードが形成されることになる。フォトルミネッセンス層の全てがフォトルミネッセンス材料である必要はなく、その少なくとも一部の領域が発光する機能を有していればよい。
【００３７】
周期構造を金属で形成した場合には、導波モードとプラズモン共鳴の効果によるモードが形成される。このモードは、上で述べた擬似導波モードとは異なる性質を有する。また、このモードは金属による吸収が大きいためロスが大きくなり、発光増強の効果は小さくなる。したがって、周期構造としては、吸収の少ない誘電体を用いるのが望ましい。
【００３８】
本発明者らは、まずこのような導波路の表面に、周期構造を形成することで、特定の角度方向の伝播光として出射することのできる擬似導波モードに、発生した光を結合させることを検討した。図１Ａは、そのような導波路（例えば、フォトルミネッセンス層）１１０と周期構造（例えば、透光層の一部）１２０とを有する発光素子１００の一例を模式的に示す斜視図である。以下、透光層が周期構造を有している場合（即ち、透光層に周期的なサブミクロン構造が形成されている場合）、周期構造１２０を透光層１２０ということがある。この例では、周期構造１２０は、各々がｙ方向に延びるストライプ状の複数の凸部がｘ方向に等間隔に並んだ１次元周期構造である。図１Ｂは、この発光素子１００をｘｚ面に平行な平面で切断したときの断面図である。導波路１１０に接するように周期ｐの周期構造１２０を設けると、面内方向の波数ｋwavをもつ擬似導波モードは、導波路外の伝播光へと変換され、その波数ｋoutは以下の式（２）で表すことができる。
【数２】
2017040818.tif 000004
【００３９】
式（２）におけるｍは整数であり、回折の次数を表す。
【００４０】
ここで、簡単のため、近似的に導波路内を導波する光を角度θwavで伝播する光線であると考え、以下の式（３）および（４）が成立するとする。
【数３】
2017040818.tif 000005
【数４】
2017040818.tif 000006
【００４１】
これらの式において、λ0は光の空気中の波長、ｎwavは導波路の屈折率、ｎoutは出射側の媒質の屈折率、θoutは光が導波路外の基板または空気に出射するときの出射角度である。式（２）〜（４）から、出射角度θoutは、以下の式（５）で表すことができる。
【数５】
2017040818.tif 000007
【００４２】
式（５）より、ｎwavｓｉｎθwav＝ｍλ0／ｐが成立するとき、θout＝０となり、導波路の面に垂直な方向（即ち、正面）に光を出射させることができることがわかる。
【００４３】
以上のような原理に基づけば、発生した光を特定の擬似導波モードに結合させ、さらに周期構造を利用して特定の出射角度の光に変換することにより、その方向に強い光を出射させることができると考えられる。
【００４４】
上記のような状況を実現するためには、いくつかの制約条件がある。まず、擬似導波モードが存在するためには、導波路内で伝播する光が全反射することが必要である。このための条件は、以下の式（６）で表される。
【数６】
2017040818.tif 000008
【００４５】
この擬似導波モードを周期構造によって回折させて導波路外に光を出射させるためには、式（５）において−１＜ｓｉｎθout＜１である必要がある。よって、以下の式（７）を満足する必要がある。
【数７】
2017040818.tif 000009
【００４６】
これに対し、式（６）を考慮すると、以下の式（８）が成立すればよいことがわかる。
【数８】
2017040818.tif 000010
【００４７】
さらに、導波路１１０から出射される光の方向を正面方向（θout＝０）にするためには、式（５）から、以下の式（９）が必要であることがわかる。
【数９】
2017040818.tif 000011
【００４８】
式（９）および式（６）から、必要な条件は、以下の式（１０）であることがわかる。
【数１０】
2017040818.tif 000012
【００４９】
なお、図１Ａおよび図１Ｂに示すような周期構造を設けた場合には、ｍが２以上の高次の回折効率は低いため、ｍ＝１である１次の回折光を主眼に設計すると良い。このため、本実施形態における周期構造では、ｍ＝１として、式（１０）を変形した以下の式（１１）を満足するように周期ｐが決定される。
【数１１】
2017040818.tif 000013
【００５０】
図１Ａおよび図１Ｂに示すように、導波路（フォトルミネッセンス層）１１０が透明基板に接していない場合には、ｎoutは空気の屈折率（約１．０）となるため、以下の式（１２）を満足するように周期ｐを決定すればよい。
【数１２】
2017040818.tif 000014
【００５１】
一方、図１Ｃおよび図１Ｄに例示するような透明基板１４０上にフォトルミネッセンス層１１０および周期構造１２０を形成した構造を採用してもよい。この場合には、透明基板１４０の屈折率ｎsが空気の屈折率よりも大きいことから、式（１１）においてｎout＝ｎsとした次式（１３）を満足するように周期ｐを決定すればよい。
【数１３】
2017040818.tif 000015
【００５２】
なお、式（１２）、（１３）では、式（１０）においてｍ＝１の場合を想定したが、ｍ≧２であってもよい。すなわち、図１Ａおよび図１Ｂに示すように発光素子１００の両面が空気層に接している場合には、ｍを１以上の整数として、以下の式（１４）を満足するように周期ｐが設定されていればよい。
【数１４】
2017040818.tif 000016
【００５３】
同様に、図１Ｃおよび図１Ｄに示す発光素子１００ａのようにフォトルミネッセンス層１１０が透明基板１４０上に形成されている場合には、以下の式（１５）を満足するように周期ｐが設定されていればよい。
【数１５】
2017040818.tif 000017
【００５４】
以上の不等式を満足するように周期構造の周期ｐを決定することにより、フォトルミネッセンス層１１０から発生した光を正面方向に出射させることができるため、指向性を有する発光装置を実現できる。
【００５５】
［４．計算による検証］
［４−１．周期、波長依存性］
本発明者らは、以上のような特定方向への光の出射が実際に可能であるかを光学解析によって検証した。光学解析は、サイバネット社のDiffractMODを用いた計算によって行った。これらの計算では、発光素子に対して外部から垂直に光を入射したときに、フォトルミネッセンス層における光の吸収の増減を計算することで、外部へ垂直に出射する光の増強度を求めた。外部から入射した光が擬似導波モードに結合しフォトルミネッセンス層で吸収されるという過程は、フォトルミネッセンス層における発光が擬似導波モードへと結合し、外部へ垂直に出射する伝播光へと変換される過程と逆の過程を計算していることに対応する。また、擬似導波モードの電場分布の計算においても、同様に外部から光を入射した場合における電場を計算した。
【００５６】
フォトルミネッセンス層の膜厚を１μｍ、フォトルミネッセンス層の屈折率をｎwav＝１．８、周期構造の高さを５０ｎｍ、周期構造の屈折率を１．５とし、発光波長および周期構造の周期をそれぞれ変えて、正面方向に出射する光の増強度を計算した結果を図２に示す。計算モデルは、図１Ａに示すように、ｙ方向には均一な１次元周期構造とし、光の偏光はｙ方向に平行な電場成分を有するＴＭモードであるとして計算を行った。図２の結果から、増強度のピークが、ある特定の波長と周期との組み合わせにおいて存在することがわかる。なお、図２において、増強度の大きさは色の濃淡で表されており、濃い（即ち黒い）方が増強度が大きく、淡い（即ち白い）方が増強度が小さい。
【００５７】
上記の計算において、周期構造の断面は、図１Ｂに示すような矩形であるものとしている。式（１０）におけるｍ＝１およびｍ＝３の条件を図示したグラフを図３に示す。図２と図３とを比較すると、図２におけるピーク位置はｍ＝１とｍ＝３に対応するところに存在することがわかる。ｍ＝１の方が強度が強いのは、３次以上の高次の回折光よりも１次の回折光の回折効率の方が高いからである。ｍ＝２のピークが存在しないのは、周期構造における回折効率が低いためである。
【００５８】
図３で示したｍ＝１およびｍ＝３のそれぞれに対応する領域内において、図２では複数のラインが存在することが確認できる。これは、擬似導波モードが複数存在するからであると考えられる。
【００５９】
［４−２．厚さ依存性］
図４は、フォトルミネッセンス層の屈折率をｎwav＝１．８、周期構造の周期を４００ｎｍ、高さを５０ｎｍ、屈折率を１．５とし、発光波長およびフォトルミネッセンス層の厚さｔを変えて正面方向に出力する光の増強度を計算した結果を示す図である。フォトルミネッセンス層の厚さｔが特定の値であるときに光の増強度がピークに達することがわかる。
【００６０】
図４においてピークが存在する波長６００ｎｍ、厚さｔ＝２３８ｎｍ、５３９ｎｍのときに、ｘ方向に導波するモードの電場分布を計算した結果を図５Ａおよび図５Ｂにそれぞれ示す。比較のため、ピークが存在しないｔ＝３００ｎｍの場合について同様の計算を行った結果を図５Ｃに示す。計算モデルは、上記と同様、ｙ方向に均一な１次元周期構造であるとした。各図において、黒い領域ほど電場強度が高く、白い領域ほど電場強度が低いことを表している。ｔ＝２３８ｎｍ、５３９ｎｍの場合には高い電場強度の分布があるのに対して、ｔ＝３００ｎｍでは全体的に電場強度が低い。これは、ｔ＝２３８ｎｍ、５３９ｎｍの場合には、導波モードが存在し、光が強く閉じ込められているからである。さらに、凸部または凸部の直下に電場が最も強い部分（腹）が必ず存在しており、周期構造１２０と相関のある電場が発生している特徴が見て取れる。つまり、周期構造１２０の配置に従って、導波するモードが得られていることがわかる。また、ｔ＝２３８ｎｍの場合とｔ＝５３９ｎｍの場合とを比較すると、ｚ方向の電場の節（白い部分）の数が１つだけ異なるモードであることが分かる。
【００６１】
［４−３．偏光依存性］
次に偏光依存性を確認するために、図２の計算と同じ条件で、光の偏光がｙ方向に垂直な電場成分を有するＴＥモードである場合について光の増強度の計算を行った。本計算の結果を図６に示す。ＴＭモードのとき（図２）に比べ、ピーク位置は多少変化しているものの、図３で示した領域内にピーク位置が納まっている。よって、本実施形態の構成は、ＴＭモード、ＴＥモードのいずれの偏光についても有効であることが確認できた。
【００６２】
［４−４．２次元周期構造］
さらに、２次元の周期構造による効果の検討を行った。図７Ａは、ｘ方向およびｙ方向の両方向に凹部および凸部が配列された２次元の周期構造１２０’の一部を示す平面図である。図中の黒い領域が凸部、白い領域が凹部を示している。このような２次元周期構造では、ｘ方向とｙ方向の両方の回折を考慮する必要がある。ｘ方向のみ、あるいはｙ方向のみの回折に関しては１次元の場合と同様であるが、ｘ、ｙ両方の成分を有する方向（例えば、斜め４５°方向）の回折も存在するため、１次元の場合とは異なる結果が得られることが期待できる。このような２次元周期構造に関して光の増強度を計算した結果を図７Ｂに示す。周期構造以外の計算条件は図２の条件と同じである。図７Ｂに示すように、図２に示すＴＭモードのピーク位置に加えて、図６に示すＴＥモードにおけるピーク位置と一致するピーク位置も観測された。この結果は、２次元周期構造により、ＴＥモードも、回折により変換されて出力されていることを示している。また、２次元周期構造については、ｘ方向およびｙ方向の両方について、同時に１次の回折条件を満足する回折も考慮する必要がある。このような回折光は、周期ｐの√２倍（即ち、２1/2倍）の周期に対応する角度の方向に出射する。よって、１次元周期構造の場合のピークに加えて、周期ｐの√２倍の周期についてもピークが発生すると考えられる。図７Ｂでは、このようなピークも確認できる。
【００６３】
２次元周期構造としては、図７Ａに示すようなｘ方向およびｙ方向の周期が等しい正方格子の構造に限らず、図１８Ａおよび図１８Ｂのような六角形や三角形を並べた格子構造であってもよい。また、方位方向によって（例えば、正方格子の場合ｘ方向およびｙ方向）の周期が異なる構造であってもよい。
【００６４】
以上のように、本実施形態では、周期構造とフォトルミネッセンス層とによって形成される特徴的な擬似導波モードの光を、周期構造による回折現象を利用して、正面方向にのみ選択的に出射できることが確認できた。このような構成で、フォトルミネッセンス層を紫外線や青色光などの励起光で励起させることにより、指向性を有する発光が得られる。
【００６５】
［５．周期構造およびフォトルミネッセンス層の構成の検討］
次に、周期構造およびフォトルミネッセンス層の構成や屈折率などの各種条件を変えたときの効果について説明する。
【００６６】
［５−１．周期構造の屈折率］
まず、周期構造の屈折率に関して検討を行った。フォトルミネッセンス層の膜厚を２００ｎｍ、フォトルミネッセンス層の屈折率をｎwav＝１．８、周期構造は図１Ａに示すようなｙ方向に均一な１次元周期構造とし、高さを５０ｎｍ、周期を４００ｎｍとし、光の偏光はｙ方向に平行な電場成分を有するＴＭモードであるものとして計算を行った。発光波長および周期構造の屈折率を変えて正面方向に出力する光の増強度を計算した結果を図８に示す。また、同様の条件でフォトルミネッセンス層の膜厚を１０００ｎｍにした場合の結果を図９に示す。
【００６７】
まず、フォトルミネッセンス層の膜厚に着目すると、膜厚が２００ｎｍの場合（図８）に比べ、膜厚が１０００ｎｍの場合（図９）のほうが、周期構造の屈折率の変化に対する光強度がピークとなる波長（ピーク波長と称する。）のシフトが小さいことがわかる。これは、フォトルミネッセンス層の膜厚が小さいほど、擬似導波モードが周期構造の屈折率の影響を受けやすいからである。即ち、周期構造の屈折率が高いほど、有効屈折率が大きくなり、その分ピーク波長が長波長側にシフトするが、この影響は、膜厚が小さいほど顕著になる。なお、有効屈折率は、擬似導波モードの電場が分布する領域に存在する媒質の屈折率によって決まる。
【００６８】
次に、周期構造の屈折率の変化に対するピークの変化に着目すると、屈折率が高いほどピークが広がり強度が下がっていることがわかる。これは、周期構造の屈折率が高いほど擬似導波モードの光を外部に放出するレートが高いため、光を閉じ込める効果が減少する、すなわちＱ値が低くなることが原因である。ピーク強度を高く保つためには、光を閉じ込める効果が高い（即ちＱ値が高い）擬似導波モードを利用して、適度に光を外部に放出する構成にすればよい。これを実現するためには、屈折率がフォトルミネッセンス層の屈折率に比べて大き過ぎる材料を周期構造に用いるのは望ましくないことがわかる。したがって、ピーク強度およびＱ値をある程度高くするためには、周期構造を構成する誘電体（即ち、透光層）の屈折率を、フォトルミネッセンス層の屈折率と同等以下にすればよい。フォトルミネッセンス層がフォトルミネッセンス材料以外の材料を含むときも同様である。
【００６９】
［５−２．周期構造の高さ］
次に、周期構造の高さに関して検討を行った。フォトルミネッセンス層の膜厚を１０００ｎｍ、フォトルミネッセンス層の屈折率をｎwav＝１．８、周期構造は図１Ａに示すようなｙ方向に均一な１次元周期構造で屈折率をｎp＝１．５、周期を４００ｎｍとし、光の偏光はｙ方向に平行な電場成分を有するＴＭモードであるものとして計算を行った。発光波長および周期構造の高さを変えて正面方向に出力する光の増強度を計算した結果を図１０に示す。同様の条件で、周期構造の屈折率をｎp＝２．０とした場合の計算結果を図１１に示す。図１０に示す結果では、ある程度以上の高さではピーク強度やＱ値（即ち、ピークの線幅）が変化していないのに対して、図１１に示す結果では、周期構造の高さが大きいほどピーク強度およびＱ値が低下していることがわかる。これは、フォトルミネッセンス層の屈折率ｎwavが周期構造の屈折率ｎpよりも高い場合（図１０）には、光が全反射するので、擬似導波モードの電場の染み出し（エバネッセント）部分のみが周期構造と相互作用することに起因する。電場のエバネッセント部分と周期構造との相互作用の影響は、周期構造の高さが十分大きい場合には、それ以上高さが変化しても一定である。一方、フォトルミネッセンス層の屈折率ｎwavが周期構造の屈折率ｎpよりも低い場合（図１１）は、全反射せずに周期構造の表面にまで光が到達するので、周期構造の高さが大きいほどその影響を受ける。図１１を見る限り、高さは１００ｎｍ程度あれば十分であり、１５０ｎｍを超える領域ではピーク強度およびＱ値が低下していることがわかる。したがって、フォトルミネッセンス層の屈折率ｎwavが周期構造の屈折率ｎpよりも低い場合に、ピーク強度およびＱ値をある程度高くするためには、周期構造の高さを１５０ｎｍ以下に設定すればよい。
【００７０】
［５−３．偏光方向］
次に、偏光方向に関して検討を行った。図９に示す計算と同じ条件で、光の偏光がｙ方向に垂直な電場成分を有するＴＥモードであるものとして計算した結果を図１２に示す。ＴＥモードでは、擬似導波モードの電場の染み出しがＴＭモードに比べて大きいため、周期構造による影響を受けやすい。よって、周期構造の屈折率ｎpがフォトルミネッセンス層の屈折率ｎwavよりも大きい領域では、ピーク強度およびＱ値の低下がＴＭモードよりも著しい。
【００７１】
［５−４．フォトルミネッセンス層の屈折率］
次に、フォトルミネッセンス層の屈折率に関して検討を行った。図９に示す計算と同様の条件で、フォトルミネッセンス層の屈折率ｎwavを１．５に変更した場合の結果を図１３に示す。フォトルミネッセンス層の屈折率ｎwavが１．５の場合においても概ね図９と同様の効果が得られていることがわかる。ただし、波長が６００ｎｍ以上の光は正面方向に出射していないことがわかる。これは、式（１０）より、λ0＜ｎwav×ｐ／ｍ＝１．５×４００ｎｍ／１＝６００ｎｍとなるからである。
【００７２】
以上の分析から、周期構造の屈折率はフォトルミネッセンス層の屈折率と同等以下にするか、周期構造の屈折率がフォトルミネッセンス層の屈折率以上の場合には、高さを１５０ｎｍ以下にすれば、ピーク強度およびＱ値を高くできることがわかる。
【００７３】
［６．変形例］
以下、本実施形態の変形例を説明する。
【００７４】
［６−１．基板を有する構成］
上述のように、発光素子は、図１Ｃおよび図１Ｄに示すように、透明基板１４０の上にフォトルミネッセンス層１１０および周期構造１２０が形成された構造を有していてもよい。このような発光素子１００ａを作製するには、まず、透明基板１４０上にフォトルミネッセンス層１１０を構成するフォトルミネッセンス材料（必要に応じて、マトリクス材料を含む、以下同じ。）で薄膜を形成し、その上に周期構造１２０を形成する方法が考えられる。このような構成において、フォトルミネッセンス層１１０と周期構造１２０とにより、光を特定の方向に出射する機能をもたせるためには、透明基板１４０の屈折率ｎsはフォトルミネッセンス層の屈折率ｎwav以下にする必要がある。透明基板１４０をフォトルミネッセンス層１１０に接するように設けた場合、式（１０）における出射媒質の屈折率ｎoutをｎsとした式（１５）を満足するように周期ｐを設定する必要がある。
【００７５】
このことを確認するために、屈折率が１．５の透明基板１４０の上に、図２に示す計算と同じ条件のフォトルミネッセンス層１１０および周期構造１２０を設けた場合の計算を行った。本計算の結果を図１４に示す。図２の結果と同様、波長ごとに特定の周期において光強度のピークが現れることが確認できるが、ピークが現れる周期の範囲が図２の結果とは異なることがわかる。これに対して、式（１０）の条件をｎout＝ｎsとした式（１５）の条件を図１５に示す。図１４において、図１５に示される範囲に対応する領域内に、光強度のピークが現れていることがわかる。
【００７６】
したがって、透明基板１４０上にフォトルミネッセンス層１１０と周期構造１２０とを設けた発光素子１００ａでは、式（１５）を満足する周期ｐの範囲において効果が得られ、式（１３）を満足する周期ｐの範囲において特に顕著な効果が得られる。
【００７７】
［６−２．励起光源を有する発光装置］
図１６は、図１Ａ、１Ｂに示す発光素子１００と、励起光をフォトルミネッセンス層１１０に入射させる光源１８０とを備える発光装置２００の構成例を示す図である。上述のように、本開示の構成では、フォトルミネッセンス層を紫外線や青色光などの励起光で励起させることにより、指向性をもつ発光が得られる。そのような励起光を出射するように構成された光源１８０を設けることにより、指向性をもつ発光装置２００を実現できる。光源１８０から出射される励起光の波長は、典型的には紫外または青色領域の波長であるが、これらに限らず、フォトルミネッセンス層１１０を構成するフォトルミネッセンス材料に応じて適宜決定される。なお、図１６では、光源１８０がフォトルミネッセンス層１１０の下面から励起光を入射させるように配置されているが、このような例に限定されず、例えば、フォトルミネッセンス層１１０の上面から励起光を入射させてもよい。励起光は、フォトルミネッセンス層１１０の主面（即ち、上面または下面）に垂直な方向に対して傾斜した方向から（即ち、斜めに）入射させてもよい。励起光を、フォトルミネッセンス層１１０内で全反射が生じる角度で斜めに入射させることにより、より効率的に発光させることができる。
【００７８】
励起光を擬似導波モードに結合させることで、効率よく光を出射させる方法もある。図１７Ａから図１７Ｄは、そのような方法を説明するための図である。この例では、図１Ｃ、１Ｄに示す構成と同様、透明基板１４０上にフォトルミネッセンス層１１０および周期構造１２０が形成されている。まず、図１７Ａに示すように、発光増強のためにｘ方向の周期ｐxを決定し、続いて、図１７Ｂに示すように、励起光を擬似導波モードに結合させるためにｙ方向の周期ｐyを決定する。周期ｐxは、式（１０）においてｐをｐxに置き換えた条件を満足するように決定される。一方、周期ｐyは、ｍを１以上の整数、励起光の波長をλex、フォトルミネッセンス層１１０に接する媒質のうち、周期構造１２０を除く最も屈折率の高い媒質の屈折率をｎoutとして、以下の式（１６）を満足するように決定される。
【数１６】
2017040818.tif 000018
【００７９】
ここで、ｎoutは、図１７Ｂの例では透明基板１４０のｎsであるが、図１６のように透明基板１４０を設けない構成では、空気の屈折率（約１．０）である。
【００８０】
特に、ｍ＝１として、次の式（１７）を満足するように周期ｐyを決定すれば、励起光を擬似導波モードに変換する効果をより高くすることができる。
【数１７】
2017040818.tif 000019
【００８１】
このように、式（１６）の条件（特に式（１７）の条件）を満足するように周期ｐyを設定することで、励起光を擬似導波モードに変換することができる。その結果、フォトルミネッセンス層１１０に効率的に波長λexの励起光を吸収させることができる。
【００８２】
図１７Ｃおよび図１７Ｄは、それぞれ、図１７Ａおよび図１７Ｂに示す構造に対して光を入射したときに光が吸収される割合を波長ごとに計算した結果を示す図である。この計算では、ｐx＝３６５ｎｍ、ｐy＝２６５ｎｍとし、フォトルミネッセンス層１１０からの発光波長λを約６００ｎｍ、励起光の波長λexを約４５０ｎｍ、フォトルミネッセンス層１１０の消衰係数を０．００３としている。図１７Ｄに示すように、フォトルミネッセンス層１１０から生じた光だけでなく、励起光である約４５０ｎｍの光に対して高い吸収率を示している。これは、入射した光が効果的に擬似導波モードに変換されることで、フォトルミネッセンス層に吸収される割合を増大させることができているためである。また、発光波長である約６００ｎｍに対しても吸収率が増大しているが、これは、もし約６００ｎｍの波長の光をこの構造に入射した場合には、同様に効果的に擬似導波モードに変換されるということである。このように、図１７Ｂに示す周期構造１２０は、ｘ方向およびｙ方向のそれぞれに周期の異なる構造（周期成分と称する。）を有する２次元周期構造である。このように、複数の周期成分を有する２次元周期構造を用いることにより、励起効率を高めつつ、出射強度を高めることが可能になる。なお、図１７Ａ、１７Ｂでは励起光を基板１４０側から入射させているが、周期構造１２０側から入射させても同じ効果が得られる。
【００８３】
さらに、複数の周期成分を有する２次元周期構造としては、図１８Ａまたは図１８Ｂに示すような構成を採用してもよい。図１８Ａに示すように六角形の平面形状を有する複数の凸部または凹部を周期的に並べた構成や、図１８Ｂに示すように三角形の平面形状を有する複数の凸部または凹部を周期的に並べた構成とすることにより、周期とみなすことのできる複数の主軸（図の例では軸１〜３）を定めることができる。このため、それぞれの軸方向について異なる周期を割り当てることができる。これらの周期の各々を、複数の波長の光の指向性を高めるために設定してもよいし、励起光を効率よく吸収させるために設定してもよい。いずれの場合も、式（１０）に相当する条件を満足するように各周期が設定される。
【００８４】
［６−３．透明基板上の周期構造］
図１９Ａおよび図１９Ｂに示すように、透明基板１４０上に周期構造１２０ａを形成し、その上にフォトルミネッセンス層１１０を設けてもよい。図１９Ａの構成例では、基板１４０上の凹凸からなる周期構造１２０ａに追従するようにフォトルミネッセンス層１１０が形成されている。その結果、フォトルミネッセンス層１１０の表面にも同じ周期の周期構造１２０ｂが形成されている。一方、図１９Ｂの構成例では、フォトルミネッセンス層１１０の表面は平坦になるように処理されている。これらの構成例においても、周期構造１２０ａの周期ｐを式（１５）を満足するように設定することにより、指向性発光を実現できる。
【００８５】
この効果を検証するため、図１９Ａの構成において、発光波長および周期構造の周期を変えて正面方向に出力する光の増強度を計算した。ここで、フォトルミネッセンス層１１０の膜厚を１０００ｎｍ、フォトルミネッセンス層１１０の屈折率をｎwav＝１．８、周期構造１２０ａはｙ方向に均一な１次元周期構造で高さを５０ｎｍ、屈折率をｎp＝１．５、周期を４００ｎｍとし、光の偏光はｙ方向に平行な電場成分を有するＴＭモードであるものとした。本計算の結果を図１９Ｃに示す。本計算においても、式（１５）の条件を満足する周期で光強度のピークが観測された。
【００８６】
［６−４．粉体］
以上の実施形態によれば、周期構造の周期や、フォトルミネッセンス層の膜厚を調整することで任意の波長の発光を強調することができる。例えば、広い帯域で発光するフォトルミネッセンス材料を用いて図１Ａ、１Ｂのような構成にすれば、ある波長の光のみを強調することが可能である。よって、図１Ａ、１Ｂのような発光素子１００の構成を粉末状にして、蛍光材料として利用してもよい。また、図１Ａ、１Ｂのような発光素子１００を樹脂やガラスなどに埋め込んで利用してもよい。
【００８７】
図１Ａ、１Ｂのような単体の構成では、ある特定の波長しか特定の方向に出射できないため、例えば広い波長域のスペクトルを持つ白色などの発光を実現することは難しい。そこで、図２０に示すように周期構造の周期やフォトルミネッセンス層の膜厚などの条件の異なる複数の粉末状の発光素子１００を混ぜたものを用いることにより、広い波長域のスペクトルを持つ発光装置を実現できる。この場合、個々の発光素子１００の一方向のサイズは、例えば数μｍ〜数ｍｍ程度であり、その中に例えば数周期〜数百周期の１次元または２次元の周期構造を含み得る。
【００８８】
［６−５．周期の異なる構造を配列］
図２１は、フォトルミネッセンス層の上に周期の異なる複数の周期構造を２次元に配列した例を示す平面図である。この例では、３種類の周期構造１２０ａ、１２０ｂ、１２０ｃが隙間なく配列されている。周期構造１２０ａ、１２０ｂ、１２０ｃは、例えば、赤、緑、青の波長域の光をそれぞれ正面に出射するように周期が設定されている。このように、フォトルミネッセンス層の上に周期の異なる複数の構造を並べることによっても広い波長域のスペクトルに対し指向性を発揮させることができる。なお、複数の周期構造の構成は、上記のものに限定されず、任意に設定してよい。
【００８９】
［６−６．積層構造］
図２２は、表面に凹凸構造が形成された複数のフォトルミネッセンス層１１０が積層された構造を有する発光素子の一例を示している。複数のフォトルミネッセンス層１１０の間には、透明基板１４０が設けられ、各層のフォトルミネッセンス層１１０の表面に形成された凹凸構造が上記の周期構造またはサブミクロン構造に相当する。図２２に示す例では、３層の周期の異なる周期構造が形成されており、それぞれ、赤、青、緑の波長域の光を正面に出射するように周期が設定されている。また、各周期構造の周期に対応する色の光を発するように各層のフォトルミネッセンス層１１０の材料が選択されている。このように、周期の異なる複数の周期構造を積層することによっても、広い波長域のスペクトルに対し指向性を発揮させることができる。
【００９０】
なお、層数や各層のフォトルミネッセンス層１１０および周期構造の構成は上記のものに限定されず、任意に設定してよい。例えば２層の構成では、透光性の基板を介して第１のフォトルミネッセンス層と第２のフォトルミネッセンス層とが対向するように形成され、第１および第２のフォトルミネッセンス層の表面に、それぞれ第１および第２の周期構造が形成されることになる。この場合、第１のフォトルミネッセンス層および第１の周期構造の対と、第２のフォトルミネッセンス層および第２の周期構造の対のそれぞれについて、式（１５）に相当する条件を満足していればよい。３層以上の構成においても同様に、各層におけるフォトルミネッセンス層および周期構造について、式（１５）に相当する条件を満足していればよい。フォトルミネッセンス層と周期構造との位置関係が図２２に示すものとは逆転していてもよい。図２２に示す例では、各層の周期が異なっているが、これらを全て同じ周期にしてもよい。その場合、スペクトルを広くすることはできないが、発光強度を大きくすることができる。
【００９１】
［６−７．保護層を有する構成］
図２３は、フォトルミネッセンス層１１０と周期構造１２０との間に保護層１５０を設けた構成例を示す断面図である。このように、フォトルミネッセンス層１１０を保護するための保護層１５０を設けても良い。ただし、保護層１５０の屈折率がフォトルミネッセンス層１１０の屈折率よりも低い場合は、保護層１５０の内部に波長の半分程度しか光の電場が染み出さない。よって、保護層１５０が波長よりも厚い場合には、周期構造１２０に光が届かない。このため、擬似導波モードが存在せず、光を特定方向に放出する機能を得ることができない。保護層１５０の屈折率がフォトルミネッセンス層１１０の屈折率と同程度あるいはそれ以上の場合には、保護層１５０の内部にまで光が到達する。よって、保護層１５０に厚さの制約は無い。ただし、その場合でも、光が導波する部分（以下、この部分を「導波層」と呼ぶ。）の大部分をフォトルミネッセンス材料で形成したほうが大きな光の出力が得られる。よって、この場合でも保護層１５０は薄いほうが望ましい。なお、保護層１５０を周期構造（透光層）１２０と同じ材料を用いて形成してもよい。このとき、周期構造を有する透光層が保護層を兼ねる。透光層１２０の屈折率はフォトルミネッセンス層１１０よりも小さいことが望ましい。
【００９２】
［７．材料］
以上のような条件を満たす材料でフォトルミネッセンス層（あるいは導波層）および周期構造を構成すれば、指向性発光を実現できる。周期構造には任意の材料を用いることができる。しかしながら、フォトルミネッセンス層（あるいは導波層）や周期構造を形成する媒質の光吸収性が高いと、光を閉じ込める効果が低下し、ピーク強度およびＱ値が低下する。よって、フォトルミネッセンス層（あるいは導波層）および周期構造を形成する媒質として、光吸収性の比較的低いものが用いられ得る。
【００９３】
周期構造の材料としては、例えば、光吸収性の低い誘電体が使用され得る。周期構造の材料の候補としては、例えば、ＭｇＦ2（フッ化マグネシウム）、ＬｉＦ（フッ化リチウム）、ＣａＦ2（フッ化カルシウム）、ＳｉＯ2（石英）、ガラス、樹脂、ＭｇＯ（酸化マグネシウム）、ＩＴＯ（酸化インジウム錫）、ＴｉＯ2（酸化チタン）、ＳｉＮ（窒化シリコン）、Ｔａ2Ｏ5（五酸化タンタル）、ＺｒＯ2（ジルコニア）、ＺｎＳｅ（セレン化亜鉛）、ＺｎＳ（硫化亜鉛）などが挙げられる。ただし、前述のとおり周期構造の屈折率をフォトルミネッセンス層の屈折率よりも低くする場合、屈折率が１．３〜１．５程度であるＭｇＦ2、ＬｉＦ、ＣａＦ2、ＳｉＯ2、ガラス、樹脂を用いることができる。
【００９４】
フォトルミネッセンス材料は、狭義の蛍光材料および燐光材料を包含し、無機材料だけなく、有機材料（例えば色素）を包含し、さらには、量子ドット（即ち、半導体微粒子）を包含する。一般に、無機材料をホストとする蛍光材料は屈折率が高い傾向にある。青色に発光する蛍光材料としては、例えば、Ｍ10（ＰＯ4）6Ｃｌ2：Ｅｕ2+（Ｍ＝Ｂａ，ＳｒおよびＣａから選ばれる少なくとも１種）、ＢａＭｇＡｌ10Ｏ17：Ｅｕ2+、Ｍ3ＭｇＳｉ2Ｏ8：Ｅｕ2+（Ｍ＝Ｂａ，ＳｒおよびＣａから選ばれる少なくとも１種）、Ｍ5ＳｉＯ4Ｃｌ6：Ｅｕ2+（Ｍ＝Ｂａ，ＳｒおよびＣａから選ばれる少なくとも１種）を用いることができる。緑色に発光する蛍光材料としては、例えば、Ｍ2ＭｇＳｉ2Ｏ7：Ｅｕ2+（Ｍ＝Ｂａ，ＳｒおよびＣａから選ばれる少なくとも１種）、ＳｒＳｉ5ＡｌＯ2Ｎ7：Ｅｕ2+、ＳｒＳｉ2Ｏ2Ｎ2：Ｅｕ2+、ＢａＡｌ2Ｏ4：Ｅｕ2+、ＢａＺｒＳｉ3Ｏ9：Ｅｕ2+、Ｍ2ＳｉＯ4：Ｅｕ2+（Ｍ＝Ｂａ，ＳｒおよびＣａから選ばれる少なくとも１種）、ＢａＳｉ3Ｏ4Ｎ2：Ｅｕ2+Ｃａ8Ｍｇ（ＳｉＯ4）4Ｃｌ2：Ｅｕ2+、Ｃａ3ＳｉＯ4Ｃｌ2：Ｅｕ2+、ＣａＳｉ12-(m+n)Ａｌ(m+n)ＯnＮ16-n：Ｃｅ3+、β−ＳｉＡｌＯＮ：Ｅｕ2+を用いることができる。赤色に発光する蛍光材料としては、例えば、ＣａＡｌＳｉＮ3：Ｅｕ2+、ＳｒＡｌＳｉ4Ｏ7：Ｅｕ2+、Ｍ2Ｓｉ5Ｎ8：Ｅｕ2+（Ｍ＝Ｂａ，ＳｒおよびＣａから選ばれる少なくとも１種）、ＭＳｉＮ2：Ｅｕ2+（Ｍ＝Ｂａ，ＳｒおよびＣａから選ばれる少なくとも１種）、ＭＳｉ2Ｏ2Ｎ2：Ｙｂ2+（Ｍ＝ＳｒおよびＣａから選ばれる少なくとも１種）、Ｙ2Ｏ2Ｓ：Ｅｕ3+，Ｓｍ3+、Ｌａ2Ｏ2Ｓ：Ｅｕ3+，Ｓｍ3+、ＣａＷＯ4：Ｌｉ1+，Ｅｕ3+，Ｓｍ3+、Ｍ2ＳｉＳ4：Ｅｕ2+（Ｍ＝Ｂａ，ＳｒおよびＣａから選ばれる少なくとも１種）、Ｍ3ＳｉＯ5：Ｅｕ2+（Ｍ＝Ｂａ，ＳｒおよびＣａから選ばれる少なくとも１種）を用いることができる。黄色に発光する蛍光材料としては、例えば、Ｙ3Ａｌ5Ｏ12：Ｃｅ3+、ＣａＳｉ2Ｏ2Ｎ2：Ｅｕ2+、Ｃａ3Ｓｃ2Ｓｉ3Ｏ12：Ｃｅ3+、ＣａＳｃ2Ｏ4：Ｃｅ3+、α−ＳｉＡｌＯＮ：Ｅｕ2+、ＭＳｉ2Ｏ2Ｎ2：Ｅｕ2+（Ｍ＝Ｂａ，ＳｒおよびＣａから選ばれる少なくとも１種）、Ｍ7（ＳｉＯ3）6Ｃｌ2：Ｅｕ2+（Ｍ＝Ｂａ，ＳｒおよびＣａから選ばれる少なくとも１種）を用いることができる。
【００９５】
量子ドットについては、例えば、ＣｄＳ、ＣｄＳｅ、コア・シェル型ＣｄＳｅ／ＺｎＳ、合金型ＣｄＳＳｅ／ＺｎＳなどの材料を用いることができ、材質によって様々な発光波長を得ることができる。量子ドットのマトリクスとしては、例えば、ガラスや樹脂を用いることができる。
【００９６】
図１Ｃ、１Ｄなどに示す透明基板１４０は、フォトルミネッセンス層１１０の屈折率よりも低い透光性材料によって構成される。そのような材料として、例えば、ＭｇＦ2（フッ化マグネシウム）、ＬｉＦ（フッ化リチウム）、ＣａＦ2（フッ化カルシウム）、ＳｉＯ2（石英）、ガラス、樹脂が挙げられる。なお、基板１４０を介さずにフォトルミネッセンス層１１０に励起光を入射させるような構成においては、基板１４０が透明であることは必須ではない。
【００９７】
［８．製造方法の概略］
続いて、製造方法の一例を説明する。
【００９８】
図１Ｃ、１Ｄに示す構成を実現する方法として、例えば、透明基板１４０上に蛍光材料を蒸着、スパッタリング、塗布などの工程によってフォトルミネッセンス層１１０の薄膜を形成し、その後、誘電体を成膜し、フォトリソグラフィなどの方法によってパターニングすることによって周期構造１２０を形成する方法がある。上記方法の代わりに、ナノインプリントによって周期構造１２０を形成してもよい。また、図２４に示すように、フォトルミネッセンス層１１０の一部のみを加工することによって周期構造１２０を形成してもよい。その場合、周期構造１２０はフォトルミネッセンス層１１０と同じ材料で形成されることになる。
【００９９】
図１Ａ、１Ｂに示す発光素子１００は、例えば、図１Ｃ、１Ｄに示す発光素子１００ａを作製した後、基板１４０からフォトルミネッセンス層１１０および周期構造１２０の部分を剥がす工程を行うことで実現可能である。
【０１００】
図１９Ａに示す構成は、例えば、透明基板１４０上に半導体プロセスやナノインプリントなどの方法で周期構造１２０ａを形成した後、その上にフォトルミネッセンス層１１０を構成する材料を蒸着やスパッタリングなどの方法で形成することによって実現可能である。あるいは、塗布などの方法を用いて周期構造１２０ａの凹部をフォトルミネッセンス層１１０で埋め込むことによって図１９Ｂに示す構成を実現することもできる。
【０１０１】
なお、上記の製造方法は一例であり、本開示の発光素子は上記の製造方法に限定されない。
【０１０２】
[９．実験例]
以下に、本開示の実施形態による発光素子を作製した例を説明する。
【０１０３】
図１９Ａと同様の構成を有する発光素子のサンプルを試作し、特性を評価した。発光素子は以下の様にして作製した。
【０１０４】
ガラス基板に、周期４００ｎｍ、高さ４０ｎｍの１次元周期構造（ストライプ状の凸部）を設け、その上からフォトルミネッセンス材料であるＹＡＧ：Ｃｅを２１０ｎｍ成膜した。この断面図のＴＥＭ像を図２５に示し、これを４５０ｎｍのＬＥＤで励起することでＹＡＧ：Ｃｅを発光させたときの、正面方向のスペクトルを測定した結果を図２６に示す。図２６には、周期構造がない場合の測定結果（ｒｅｆ）と、１次元周期構造に対して平行な偏光成分を持つＴＭモードと、垂直な偏光成分を持つＴＥモードを測定した結果について示した。周期構造がある場合は、周期構造がない場合に対して、特定の波長の光が著しく増加していることが見て取れる。また、１次元周期構造に対して平行な偏光成分を持つＴＭモードの方が、光の増強効果が大きいことが分かる。
【０１０５】
さらに、同じサンプルにおいて、出射光強度の角度依存性を測定した結果および計算結果を図２７Ａ〜２７Ｆおよび図２８Ａ〜２８Ｆに示す。図２７Ａは、ＴＭモードの直線偏光を出射する発光素子を、１次元周期構造１２０のライン方向と平行な軸を回転軸として回転させている状況を示している。図２７Ｂおよび図２７Ｃは、このように回転させた場合についての測定結果および計算結果をそれぞれ示している。一方、図２７Ｄは、ＴＥモードの直線偏光を出射する発光素子を、１次元周期構造１２０のライン方向と平行な軸を回転軸として回転させている状況を示している。図２７Ｅおよび図２７Ｆは、この場合の測定結果および計算結果をそれぞれ示している。図２８Ａは、ＴＥモードの直線偏光を出射する発光素子を、１次元周期構造１２０のライン方向に垂直な軸を回転軸として回転させている状況を示している。図２８Ｂおよび図２８Ｃは、この場合の測定結果および計算結果をそれぞれ示している。一方、図２８Ｄは、ＴＭモードの直線偏光を出射する発光素子を、１次元周期構造１２０のライン方向と垂直な軸を回転軸として回転させている状況を示している。図２８Ｅおよび図２８Ｆは、この場合の測定結果および計算結果をそれぞれ示している。
【０１０６】
図２７Ａ〜２７Ｆおよび図２８Ａ〜２８Ｆから明らかなように、ＴＭモードの方が増強される効果が高い。また、増強される光の波長は角度によってシフトすることがわかる。例えば、波長６１０ｎｍの光については、ＴＭモードでかつ正面方向にしか光が存在しないため、指向性が高くかつ偏光発光していることがわかる。また、図２７Ｂと図２７Ｃ、図２７Ｅと図２７Ｆ、図２８Ｂと図２８Ｃ、図２８Ｅと図２８Ｆのそれぞれの測定結果と計算結果とが整合していることから、上述の計算の妥当性が実験によって裏付けられた。
【０１０７】
図２９は、波長６１０ｎｍの光について、図２８Ｄに示すように、ライン方向に対して垂直な方向を回転軸として回転させた場合の強度の角度依存性を示している。正面方向に強い発光増強が起きており、そのほかの角度に対しては、ほとんど光が増強されていない様子がみてとれる。正面方向に出射される光の指向角は１５°未満であることがわかる。なお、指向角は、前述のように、強度が最大強度の５０％となる角度であり、最大強度の方向を中心に片側の角度で表す。図２９に示す結果から、指向性発光が実現していることがわかる。さらに、出射される光は全てＴＭモードの成分であるため、同時に偏光発光も実現していることがわかる。
【０１０８】
以上の検証のための実験は、広帯域の波長帯で発光するＹＡＧ：Ｃｅを使って行った。狭帯域の光を発するフォトルミネッセンス材料を用いて同様の構成で実験を行ったとしても、その波長の光に対して高い指向性および偏光発光を実現することができる。さらに、そのようなフォトルミネッセンス材料を用いた場合、他の波長の光は発生しないために他の方向や他の偏光状態の光は発生しない光源を実現することができる。
【０１０９】
［１０．他の変形例］
次に、本開示の発光素子および発光装置の他の変形例を説明する。
【０１１０】
上述したように、本開示の発光素子が有するサブミクロン構造によって、発光増強効果を受ける光の波長および出射方向は、サブミクロン構造の構成に依存する。図３１に示す、フォトルミネッセンス層１１０上に周期構造１２０を有する発光素子を考える。ここでは、周期構造１２０はフォトルミネッセンス層１１０と同じ材料で形成されており、図１Ａに示した１次元周期構造１２０を有する場合を例示する。１次元周期構造１２０によって発光増強を受ける光は、１次元周期構造１２０の周期ｐ（ｎｍ）、フォトルミネッセンス層１１０の屈折率ｎwav、光が出射される外部の媒質の屈折率ｎoutとし、１次元周期構造１２０への入射角をθwav、１次元周期構造１２０から外部の媒質への出射角をθoutとすると、ｐ×ｎwav×ｓｉｎθwav−ｐ×ｎout×ｓｉｎθout＝ｍλの関係を満足する（上記の式（５）参照）。ここで、λは空気中における光の波長であり、ｍは整数である。
【０１１１】
上記式から、θout＝ａｒｃｓｉｎ［（ｎwav×ｓｉｎθwav−ｍλ／ｐ）／ｎout］が得られる。したがって、一般に、波長λが異なると、発光増強を受けた光の出射角θoutが異なる。その結果、図３１に模式的に示すように、観察する方向によって、見える光の色が異なる。
【０１１２】
この視角依存性を低減させるためには、（ｎwav×ｓｉｎθwav−ｍλ／ｐ）／ｎoutが、波長λによらず一定となるように、ｎwavおよびｎoutを選べばよい。物質の屈折率は、波長分散（波長依存性）を有しているので、（ｎwav×ｓｉｎθwav−ｍλ／ｐ）／ｎoutが波長λに依存しないような、ｎwavおよびｎoutの波長分散性を有する材料を選択すればよい。例えば、外部の媒質が空気の場合、ｎoutは、波長によらずほぼ１．０なので、フォトルミネッセンス層１１０および１次元周期構造１２０を形成する材料として、屈折率ｎwavの波長分散が小さい材料を選択することが望ましい。さらに、屈折率ｎwavがより短い波長の光に対して屈折率が低くなるような逆分散の材料のほうが望ましい。
【０１１３】
また、図３２Ａに示すように、互いに発光増強効果を示す波長が異なる複数の周期構造を配列することによって、白色光を出射できるようにできる。図３２Ａに示す例では、赤色光（Ｒ）を増強できる周期構造１２０ｒと、緑色光（Ｇ）を増強できる周期構造１２０ｇと、青色光（Ｂ）を増強できる周期構造１２０ｂとがマトリクス状に配列されている。周期構造１２０ｒ、１２０ｇおよび１２０ｂは、例えば、１次元周期構造で、それぞれの凸部は互いに平行に配列されている。したがって、偏光特性は、赤、緑、青の全ての色の光について同じである。周期構造１２０ｒ、１２０ｇおよび１２０ｂによって、発光増強を受けた三原色の光が出射され、混色される結果、白色光、かつ、直線偏光が得られる。
【０１１４】
マトリクス状に配列された各周期構造１２０ｒ、１２０ｇおよび１２０ｂを単位周期構造（または画素）と呼ぶと、単位周期構造の大きさ（即ち、一辺の長さ）は、例えば、周期の３倍以上である。また、混色の効果を得るためには人間の目で単位周期構造が認識されない方が望ましく、例えば、一辺の長さは１ｍｍよりも小さいことが望ましい。ここでは、各単位周期構造を正方形に描いているが、これに限られず、例えば、互いに隣接する周期構造１２０ｒ、１２０ｇおよび１２０ｂが長方形、三角形、六角形などの正方形以外の形状でもよい。
【０１１５】
また、周期構造１２０ｒ、１２０ｇおよび１２０ｂの下に設けられているフォトルミネッセンス層は、周期構造１２０ｒ、１２０ｇおよび１２０ｂに共通であってもよいし、それぞれの色の光に対応して異なるフォトルミネッセンス材料を有するフォトルミネッセンス層を設けてもよい。
【０１１６】
図３２Ｂに示すように、１次元周期構造の凸部が延びる方位が異なる複数の周期構造（周期構造１２０ｈ、１２０ｉおよび１２０ｊを含む）を配列してもよい。複数の周期構造が発光増強する光の波長は、同じでもよいし、異なっていてもよい。例えば、同じ周期構造を図３２Ｂのように配列すると、偏光していない光を得ることができる。また、図３２Ａにおける周期構造１２０ｒ、１２０ｇおよび１２０ｂのそれぞれについて、図３２Ｂの配列を適用すると、全体として、非偏光の白色光を得ることができる。
【０１１７】
もちろん、周期構造は、１次元周期構造に限らず、図３２Ｃに示すように、複数の２次元周期構造（周期構造１２０ｋ、１２０ｍおよび１２０ｎを含む）を配列してもよい。このとき、周期構造１２０ｋ、１２０ｍおよび１２０ｎの周期や方位は、上述したように、同じでもよいし、異なってもよく、必要に応じて適宜設定され得る。
【０１１８】
図３３に示すように、例えば、発光素子の光の出射側にマイクロレンズ１３０のアレイを配置してもよい。マイクロレンズ１３０のアレイにより、斜め方向に出射される光を法線方向に曲げることによって、混色の効果を得ることができる。
【０１１９】
図３３に示した発光素子は、図３２Ａにおける周期構造１２０ｒ、１２０ｇおよび１２０ｂをそれぞれ有する領域Ｒ１、Ｒ２およびＲ３を有する。領域Ｒ１においては、周期構造１２０ｒによって、赤色光Ｒが法線方向に出射され、例えば緑色光Ｇは斜め方向に出射される。マイクロレンズ１３０の屈折作用によって、斜め方向に出射された緑色光Ｇは法線方向に曲げられる。その結果、法線方向においては、赤色光Ｒと緑色光Ｇとが混色されて観察される。このように、マイクロレンズ１３０を設けることによって、出射される光の波長が角度によって異なるという現象が抑制される。ここでは、複数の周期構造に対応する複数のマイクロレンズを一体化したマイクロレンズアレイを例示しているが、これに限られない。もちろん、タイリングする周期構造は上記の例に限られず、同じ周期構造をタイリングした場合にも適用できるし、図３２Ｂまたは図３２Ｃに示した構成にも適用できる。
【０１２０】
斜め方向に出射される光を曲げる作用を有する光学素子は、マイクロレンズアレイに代えてレンチキュラーレンズであってもよい。また、レンズだけでなく、プリズムを用いることもできる。プリズムのアレイを用いてもよい。周期構造に対応して個々にプリズムを配置してもよい。プリズムの形状は、特に制限されない。例えば、三角プリズムまたはピラミッド型プリズムを用いることができる。
【０１２１】
白色光（あるいは、広いスペクトル幅を有する光）を得る方法は、上述の周期構造によるものの他、例えば、図３４Ａおよび図３４Ｂに示すように、フォトルミネッセンス層によるものもある。図３４Ａに示すように、発光波長が異なる複数のフォトルミネッセンス層１１０ｂ、１１０ｇ、１１０ｒを積層することによって、白色光を得ることができる。積層順は図示の例に限らない。また、図３４Ｂに示すように、青色の光を発するフォトルミネッセンス層１１０ｂの上に、黄色の光を発するフォトルミネッセンス層１１０ｙを積層してもよい。フォトルミネッセンス層１１０ｙは、例えばＹＡＧを用いて形成することができる。
【０１２２】
この他、蛍光色素などマトリクス（ホスト）材料に混合して用いられるフォトルミネッセンス材料を用いる場合には、発光波長が異なる複数のフォトルミネッセンス材料をマトリクス材料に混合し、単一のフォトルミネッセンス層で、白色光を発光するようにできる。この様な白色光を発光できるフォトルミネッセンス層は、図３２Ａ〜図３２Ｃを参照して説明した、単位周期構造をタイリングした構成に用いることができる。
【０１２３】
フォトルミネッセンス層１１０を形成する材料として、無機材料（例えばＹＡＧ）を用いる場合、その製造過程で、１０００℃を超える熱処理を経ることがある。その際、下地（典型的には、基板）から不純物が拡散し、フォトルミネッセンス層１１０の発光特性を低下させることがある。不純物がフォトルミネッセンス層に拡散するのを防止するために、例えば図３５Ａ〜３５Ｄに示すように、フォトルミネッセンス層の下に、拡散防止層（バリア層）１０８を設けてもよい。図３５Ａ〜３５Ｄに示すように、拡散防止層１０８は、これまで例示した種々の構成において、フォトルミネッセンス層１１０の下層に形成される。
【０１２４】
例えば、図３５Ａに示すように、基板１４０とフォトルミネッセンス層１１０との間に拡散防止層１０８が形成される。また、図３５Ｂに示すように、複数のフォトルミネッセンス層１１０ａおよび１１０ｂを有する場合には、フォトルミネッセンス層１１０ａおよび１１０ｂのそれぞれの下層に拡散防止層１０８ａまたは１０８ｂが形成される。
【０１２５】
基板１４０の屈折率がフォトルミネッセンス層１１０の屈折率よりも大きい場合には、図３５Ｃ、図３５Ｄに示すように、基板１４０上に低屈折率層１０７を形成すると有益である。図３５Ｃに示すように、基板１４０の上に低屈折率層１０７を設けた場合、低屈折率層１０７とフォトルミネッセンス層１１０との間に拡散防止層１０８が形成される。さらに、図３５Ｄに示すように、複数のフォトルミネッセンス層１１０ａおよび１１０ｂを有する場合には、フォトルミネッセンス層１１０ａおよび１１０ｂの下層に拡散防止層１０８ａおよび１０８ｂがそれぞれ形成される。
【０１２６】
なお、低屈折率層１０７は、基板１４０の屈折率がフォトルミネッセンス層１１０の屈折率と同等かそれよりも大きい場合に形成されればよい。低屈折率層１０７の屈折率は、フォトルミネッセンス層１１０の屈折率よりも低い。低屈折率層１０７は、例えば、ＭｇＦ2、ＬｉＦ、ＣａＦ2、ＢａＦ2、ＳｒＦ2、石英、樹脂、ＨＳＱ・ＳＯＧなどの常温硬化ガラスを用いて形成される。低屈折率層１０７の厚さは、光の波長よりも大きいことが望ましい。基板１４０は、例えば、ＭｇＦ2、ＬｉＦ、ＣａＦ2、ＢａＦ2、ＳｒＦ2、ガラス（例えばソーダ石灰ガラス）、樹脂、ＭｇＯ、ＭｇＡｌ2Ｏ4、サファイア（Ａｌ2Ｏ3）、ＳｒＴｉＯ3、ＬａＡｌＯ3、ＴｉＯ2、Ｇｄ3Ｇａ5Ｏ12、ＬａＳｒＡｌＯ4、ＬａＳｒＧａＯ4、ＬａＴａＯ3、ＳｒＯ、ＹＳＺ（ＺｒＯ2・Ｙ2Ｏ3）、ＹＡＧ、Ｔｂ3Ｇａ5Ｏ12を用いて形成される。
【０１２７】
拡散防止層１０８、１０８ａ、１０８ｂは、拡散を防止する対象の元素によって好適に選択されればよく、例えば、共有結合性の強い酸化物結晶や窒化物結晶を用いて形成されることができる。拡散防止層１０８、１０８ａ、１０８ｂの厚さは、それぞれ、例えば、５０ｎｍ以下である。
【０１２８】
なお、拡散防止層１０８や後述する結晶成長層１０６のような、フォトルミネッセンス層１１０に隣接する層を有する構成においては、隣接する層の屈折率がフォトルミネッセンス層の屈折率よりも大きい場合、当該屈折率が大きい層の屈折率およびフォトルミネッセンス層の屈折率をそれぞれの体積比率で重み付けした平均屈折率をｎwavとする。この場合は、光学的には、フォトルミネッセンス層が複数の異なる材料の層で構成されている場合と等価であるからである。
【０１２９】
無機材料を用いて形成されたフォトルミネッセンス層１１０においては、無機材料の結晶性が低いために、フォトルミネッセンス層１１０の発光特性が低いことがある。フォトルミネッセンス層１１０を構成する無機材料の結晶性を高めるために、図３６Ａに示すように、フォトルミネッセンス層１１０の下地に、結晶成長層（「シード層」ということもある。）１０６を形成してもよい。結晶成長層１０６は、その上に形成されるフォトルミネッセンス層１１０の結晶と格子整合する材料を用いて形成される。格子整合は、例えば±５％以内であることが望ましい。基板１４０の屈折率がフォトルミネッセンス層１１０の屈折率よりも大きい場合、結晶成長層１０６または１０６ａの屈折率がフォトルミネッセンス層１１０の屈折率よりも小さいと有益である。
【０１３０】
基板１４０の屈折率がフォトルミネッセンス層１１０の屈折率よりも大きい場合には、図３６Ｂに示すように、基板１４０上に低屈折率層１０７を形成すればよい。結晶成長層１０６は、フォトルミネッセンス層１１０と接するので、基板１４０上に低屈折率層１０７が形成される場合には、低屈折率層１０７上に結晶成長層１０６が形成される。また、図３６Ｃに示すように、複数のフォトルミネッセンス層１１０ａおよび１１０ｂを有する構成においては、複数のフォトルミネッセンス層１１０ａおよび１１０ｂのそれぞれに対応する結晶成長層１０６ａまたは１０６ｂを形成すると有益である。結晶成長層１０６、１０６ａおよび１０６ｂの厚さは、それぞれ、例えば、５０ｎｍ以下である。
【０１３１】
図３７Ａおよび３７Ｂに示すように、周期構造１２０を保護するために、表面保護層１３２を設けてもよい。図３７Ａおよび３７Ｂに示す例では、表面保護層１３２は、周期構造１２０を覆っており、表面保護層１３２のフォトルミネッセンス層１１０の表面は、平坦である。
【０１３２】
表面保護層１３２は、図３７Ａに示すように、基板を有しないタイプのものであっても、図３７Ｂに示すように、基板１４０を有するタイプのものにも設けられ得る。図３７Ａに示した基板を有しないタイプの発光素子においては、フォトルミネッセンス層１１０の下層にも表面保護層を設けてもよい。このように、表面保護層１３２は、上述したいずれの発光素子の表面に設けてもよい。周期構造１２０は、図３７Ａおよび図３７Ｂに例示したものに限られず、上述したいずれのタイプであってもよい。例えば、周期構造１２０は、フォトルミネッセンス層１１０と同じ材料で形成された構造であり得る（図２４参照）。この場合、空気層が透光層であるといってもよい。
【０１３３】
表面保護層１３２は、例えば、樹脂、ハードコート材、ＳｉＯ2、Ａｌ2Ｏ3（アルミナ）、ＳｉＯＣ、ＤＬＣを用いて形成することができる。表面保護層１３２の厚さは、例えば、１００ｎｍ〜１０μｍである。
【０１３４】
表面保護層１３２を設けることによって、発光素子を外部環境から保護し、発光素子の劣化を抑制することができる。表面保護層１３２は、発光素子の表面を傷、水分、酸素、酸、アルカリ、または熱から保護する。表面保護層１３２の材料や厚さは、用途に応じて適宜設定され得る。
【０１３５】
また、基板１４０の材料は熱によって劣化することがある。熱は、主にフォトルミネッセンス層１１０の非輻射ロスやストークスロスによって生じる。例えば、石英の熱伝導率（１．６Ｗ／ｍ・Ｋ）は、ＹＡＧの熱伝導率（１１．４Ｗ／ｍ・Ｋ）よりも約１桁小さい。したがって、フォトルミネッセンス層（例えばＹＡＧ層）１１０で発生した熱が基板（例えば石英基板）１４０を通して外部に熱伝導して放熱されにくく、フォトルミネッセンス層１１０の温度が上昇し、熱劣化を起こすことがある。
【０１３６】
そこで、図３８Ａに示すように、フォトルミネッセンス層１１０と基板１４０との間に、透明高熱伝導層１０５を形成することによって、フォトルミネッセンス層１１０の熱を外部に効率よく伝導させ、温度上昇を防ぐことができる。このとき、透明高熱伝導層１０５の屈折率は、フォトルミネッセンス層１１０の屈折率よりも低いことが望ましい。なお、基板１４０の屈折率がフォトルミネッセンス層１１０の屈折率よりも低い場合には、透明高熱伝導層１０５の屈折率は、フォトルミネッセンス層１１０の屈折率よりも高くてもよい。ただし、この場合には、透明高熱伝導層１０５は、フォトルミネッセンス層１１０とともに導波層を形成するので、５０ｎｍ以下であると有益である。基板１４０の材料として例えばソーダ石灰ガラスを用いる場合には、基板１４０の屈折率を考慮して透明高熱伝導層１０５を形成するための材料を決定すればよい。図３８Ｂに示すように、フォトルミネッセンス層１１０と透明高熱伝導層１０５との間に、低屈折率層１０７を形成すれば、厚い透明高熱伝導層１０５を利用できる。
【０１３７】
また、図３８Ｃに示すように、高い熱伝導率を有する低屈折率層１０７で周期構造１２０を覆ってもよい。さらに、図３８Ｄに示すように、周期構造１２０を低屈折率層１０７で覆った上に、透明高熱伝導層１０５を形成してもよい。この構成においては、低屈折率層１０７が高い熱伝導率を有する必要はない。
【０１３８】
透明高熱伝導層１０５の材料としては、例えば、Ａｌ2Ｏ3、ＭｇＯ、Ｓｉ3Ｎ4、ＺｎＯ、ＡｌＮ、Ｙ2Ｏ3、ダイヤモンド、グラフェン、ＣａＦ2、ＢａＦ2を挙げることができる。これらの内、ＣａＦ2、ＢａＦ2は、屈折率が低いので、低屈折率層１０７として利用することができる。
【０１３９】
[１１．発光素子の他の実施形態]
図３９は、本開示の他の実施形態による発光素子における模式的な断面を示す。説明の便宜のため、図３９には、図１Ｂと同様に、互いに直交するｘ方向およびｚ方向が示されている。以下、他の図面においても互いに直交するｘ方向およびｚ方向を示すことがある。
【０１４０】
図３９に示す発光素子１００ｄは、フォトルミネッセンス層１１０ｄと、周期構造１２０ｄとを有する。図３９に例示する構成において、フォトルミネッセンス層１１０ｄの上面および下面は、それぞれ、凹面および凸面である。換言すれば、図示される断面において、フォトルミネッセンス層１１０ｄの上面および下面の形状は、図の下方に向けて凸である。すなわち、フォトルミネッセンス層１１０ｄは、全体として湾曲した形状を有している。なお、本明細書において、「上面」および「下面」の用語は、層状の構造物の２つの主面を区別するために用いられており、発光素子の使用時における姿勢を限定することを意図していない。「下層」の用語についても同様である。
【０１４１】
図３９に例示する構成において、周期構造１２０ｄは、フォトルミネッセンス層１１０ｄの凹面（すなわち、ここでは上面）に形成されている。この例では、図２４を参照して説明した周期構造１２０と同様に、周期構造１２０ｄは、フォトルミネッセンス層１１０ｄと同じ材料で形成されている。この周期構造１２０ｄは、複数の凸部を含む。周期構造１２０ｄを構成する凸部の各々の頂面１２０ｔは、平面状であってもよいし、曲面状であってもよい。以下では、各頂面１２０ｔが平面である例を説明する。
【０１４２】
周期構造１２０ｄは、図１Ａおよび図１Ｂを参照して説明した発光素子１００における周期構造１２０と同様に、フォトルミネッセンス層１１０ｄが発する光の指向角を制限する機能を有する。ここでは、空気中の波長がλaである光に注目する。周期構造１２０ｄは、例えば波長がλaの光の指向角を制限する。波長がλaの光は、例えば、凸部の頂面１２０ｔの法線方向に強く出射される。
【０１４３】
ここでは、図３９において模式的に示すように、フォトルミネッセンス層１１０ｄの上面が凹面である。そのため、この例では、周期構造１２０ｄにおける複数の頂面１２０ｔもフォトルミネッセンス層１１０ｄの上面の凹形状に追従した配置を有している。換言すれば、複数の頂面１２０ｔの各々は、フォトルミネッセンス層１１０ｄの中央部に向かって低くなるように傾斜している。つまり、フォトルミネッセンス層１１０ｄの下面における中央部に接する基準面Ｌｇ（この例ではｚ方向に垂直）を想定したとき、基準面Ｌｇと頂面１２０ｔ上のある点Ｐｔ（図３９中、黒丸により模式的に示す）との間の距離Ｈは、点Ｐｔがフォトルミネッセンス層１１０ｄの中央部に近づくにつれて減少する。
【０１４４】
周期構造１２０ｄにおける複数の頂面１２０ｔが、フォトルミネッセンス層１１０ｄの上面の凹形状に追従した配置を有するので、凸部の頂面１２０ｔの法線方向に出射した、波長λaを有する光線は、フォトルミネッセンス層１１０ｄの上面の中央にたてた法線Ｎに向かって進行する。すなわち、フォトルミネッセンス層１１０ｄを湾曲した形状に形成することによって、特定の波長の光（ここでは波長λaを有する光）を集光させ得る。
【０１４５】
なお、周期構造から出射する光には、特定の方向（例えば正面方向）以外の方向に出射する光が含まれ得る（例えば図２９参照）。例えば、頂面１２０ｔから出射する光には、仮にフォトルミネッセンス層１１０ｄが平板状であったとすればフォトルミネッセンス層１１０ｄの中央にたてた法線から離れる方向に進行する光が含まれることがある。フォトルミネッセンス層１１０ｄが、図３９に示すように湾曲していれば、このような光線の出射方向は、その法線に平行な方向に近づくことになる。つまり、本開示の実施形態によれば、発光における指向性を向上させ得る。例えば、ある特定波長の光に注目したとき、フォトルミネッセンス層の光出射面の中央にたてた法線から離れる方向に進行する光が低減された発光素子を提供し得る。
【０１４６】
このように、本開示の実施形態によれば、発光における指向性を向上させ得る。発光における指向性の向上により、例えば、発光素子から出射された光を受ける光学部品を小型化し得る。なお、周期構造１２０ｄを構成する凸部の各々の頂面１２０ｔが曲面である場合、各頂面１２０ｔの形状は、周期構造１２０ｄにおける複数の頂面１２０ｔを包含する面が全体として凹面とみなし得るような形状であればよい。
【０１４７】
[１２．湾曲したフォトルミネッセンス層を有する発光素子の変形例]
図４０は、湾曲したフォトルミネッセンス層１１０ｄを有する発光素子の変形例を示す。図４０に例示する構成では、フォトルミネッセンス層１１０ｄの上面に、光吸収性の低い誘電体から形成された周期構造を含む透光層１２０ｄが形成されている。周期構造は、透光層１２０ｄの表面に形成された構造であってもよい。なお、図３９を参照して説明した例では、周期構造１２０ｄがフォトルミネッセンス層１１０ｄと同じ材料で形成されており、空気層を透光層とみなし得る。このとき、フォトルミネッセンス層１１０ｄと透光層とは、互いに接しており、フォトルミネッセンス層１１０ｄと透光層との界面に周期構造が形成されているといえる。
【０１４８】
図４０に示す例では、透光層１２０ｄが、フォトルミネッセンス層１１０ｄと同様に湾曲している。図４０に例示する構成において、発光素子１００ｄの断面形状は、図３９を参照して説明した例と同様に全体として円弧状であるといえる。なお、「円弧状」は、厳密な円弧に限定されず、楕円の一部を取り出した形状も含む。
【０１４９】
透光層１２０ｄは、フォトルミネッセンス層１１０ｄに近接して配置され得る。ただし、透光層１２０ｄの屈折率がフォトルミネッセンス層１１０ｄの屈折率よりも大きい場合、透光層１２０ｄの配置は、この例に限定されない。上述したように、透光層１２０ｄの屈折率がフォトルミネッセンス層１１０ｄの屈折率よりも大きければ、透光層１２０ｄに形成された周期構造とフォトルミネッセンス層１１０ｄとの間の距離が波長λaの半分より大きくても、透光層１２０ｄに光が到達し得るからである。
【０１５０】
図４１は、湾曲したフォトルミネッセンス層１１０ｄを有する発光素子の他の変形例を示す。図４１に示すように、フォトルミネッセンス層１１０ｄと透光層１２０ｄとの間に、例えば図２３を参照して説明した保護層１５０などの中間層を配置してもよい。中間層が、異なる材料の複数の層を含んでいてもよい。
【０１５１】
図４２は、湾曲したフォトルミネッセンス層１１０ｄを有する発光素子のさらに他の変形例を示す。図４２に示す発光素子１００ｅは、図１Ｃおよび図１Ｄに示す発光素子１００ａと同様に、フォトルミネッセンス層１１０ｄを支持する透明基板１４０ｅを有する。ここでは、透明基板１４０ｅは、フォトルミネッセンス層１１０ｄと同様に湾曲している。すなわち、発光素子１００ｅの断面形状は、図３９を参照して説明した例と同様に全体として円弧状である。
【０１５２】
図４２に示すように、透明基板１４０ｅ上にフォトルミネッセンス層１１０ｄおよび周期構造１２０ｄを形成した構造を採用してもよい。周期構造１２０ｄは、フォトルミネッセンス層１１０ｄと同じ材料から形成されていてもよいし、フォトルミネッセンス層１１０ｄを構成する材料とは異なる材料から形成されていてもよい。例えば、図４０を参照して説明した発光素子１００ｄを透明基板１４０ｅ上に配置した構成ももちろん可能である。
【０１５３】
上述した変形例の他にも、種々の改変が可能である。例えば、図１９Ａおよび図１９Ｂを参照して説明した例と同様に、透明基板上に周期構造を形成し、その上にフォトルミネッセンス層を設けてもよい。図４３は、フォトルミネッセンス層１１０ｄと透明基板１４０ｅとの間に、周期構造が形成された中間層１６０を配置した構成例を示す。図４３に示す発光素子１００ｆは、フォトルミネッセンス層１１０ｄと透明基板１４０ｅとの間に中間層１６０を有する。図示される例において、中間層１６０の表面のうち、フォトルミネッセンス層１１０ｄに対向する面上に、周期構造１２０ｆが形成されている。この例では、フォトルミネッセンス層１１０ｄの表面に、中間層１６０の周期構造１２０ｆに追従するように周期構造１２０ｄが形成されている。フォトルミネッセンス層１１０ｄの表面は、図１９Ｂに示す例と同様に、平滑化されていてもよい。すなわち、フォトルミネッセンス層１１０ｄと中間層（または透明基板）との界面に周期構造を有し、フォトルミネッセンス層１１０ｄの表面には周期構造を有しないような構成ももちろん可能である。
【０１５４】
透明基板１４０ｅ上の周期構造１２０ｆは、透明基板１４０ｅを構成する材料（例えばサファイア）と異なる材料（例えばＳｉＯ2（石英））から形成されていてもよい。なお、図４３に示す例では、周期構造１２０ｆにおける複数の凸部は、中間層１６０のうち透明基板１４０ｅに近い部分において連結されている。しかしながら、これは、あくまでも例示であり、複数の凸部を分離して透明基板１４０ｅ上に配置することにより、中間層１６０を形成してもよい。
【０１５５】
フォトルミネッセンス層が概ね平板状のタイプの発光素子について述べた種々の改変は、湾曲したフォトルミネッセンス層１１０ｄを有するタイプの発光素子にも適用可能である。例えば、図３５Ａ〜３５Ｄを参照して説明したように、基板１４０ｅとフォトルミネッセンス層１１０ｄとの間に拡散防止層１０８を配置してもよい。図３８Ａおよび３８Ｂを参照して説明したように、フォトルミネッセンス層１１０ｄと基板１４０ｅとの間に、透明高熱伝導層１０５を配置してもよい。
【０１５６】
[１３．製造方法]
以下、発光素子の例示的な製造方法を説明する。
【０１５７】
まず、透明基板を用意する。次に、透明基板上にフォトルミネッセンス材料を付与することにより、透明基板上にフォトルミネッセンス材料の膜を形成する。フォトルミネッセンス材料の膜の形成には、例えば、スパッタリング、ゾルゲル法、ＣＶＤ法を適用し得る。
【０１５８】
その後、還元雰囲気下または空気中でフォトルミネッセンス材料の膜を焼成する。無機のフォトルミネッセンス材料を用いる場合、焼成により、結晶性を向上させ得る。透明基板として石英基板を用いる場合、焼成における温度は、９５０℃〜１２００℃程度であり得る。なお、レーザ、プラズマなどを用いてフォトルミネッセンス材料の膜の表面を加熱する手法を適用すれば、透明基板として例えばソーダ石灰ガラスの基板を用いることも可能である。
【０１５９】
焼成の過程において、フォトルミネッセンス材料の膜は、体積収縮する。このとき、厚さ方向だけでなく基板面内に沿った方向にもフォトルミネッセンス材料の膜が収縮するので、これにより、透明基板の主面のうち、フォトルミネッセンス材料が付与された面が凹面となるように、透明基板およびフォトルミネッセンス材料の膜を湾曲させ得る。すなわち、焼成の工程を経ることにより、湾曲したフォトルミネッセンス層１１０ｄおよび湾曲した透明基板１４０ｅの積層体が得られる。
【０１６０】
その後、フォトルミネッセンス層１１０ｄの表面を加工して周期構造１２０ｄを形成すれば、図４２に示す発光素子１００ｅが得られる。フォトルミネッセンス層１１０ｄの表面を加工することに代えて、フォトルミネッセンス層１１０ｄ上に誘電体膜を形成し、誘電体膜のパターニングを行ってもよい。あるいは、ナノインプリントによって周期構造を形成してもよい。例えば誘電体膜のパターニングにより、誘電体から形成された周期構造を含む透光層１２０ｄをフォトルミネッセンス層１１０ｄ上に形成することが可能である。フォトルミネッセンス層１１０ｄおよび周期構造１２０ｄ（または透光層１２０ｄ）を透明基板１４０ｅから剥離すれば、図３９に示す発光素子１００ｄまたは図４０に示す発光素子１００ｄが得られる。
【０１６１】
透明基板上にフォトルミネッセンス材料を付与する前に、透明基板上に周期構造を形成しておいてもよい。例えば、半導体プロセス、ナノインプリントなどを適用して、透明基板上に周期構造を形成する。周期構造は、透明基板の表面を加工することによって形成されてもよいし、透明基板とは異なる材料の膜のパターニングまたはナノインプリントによって形成されてもよい。
【０１６２】
周期構造の形成後、周期構造を覆うようにフォトルミネッセンス材料を周期構造上に付与する。フォトルミネッセンス材料の膜の形成後に焼成を行うことにより、湾曲したフォトルミネッセンス層１１０ｄと湾曲した透明基板１４０ｅとの間に周期構造が形成された発光素子が得られる。例えば、図４３に示す発光素子１００ｆが得られる。必要に応じて、フォトルミネッセンス層１１０ｄの表面を平滑化したり、フォトルミネッセンス層１１０ｄ上に表面保護層１３２（図３７Ａおよび３７Ｂ参照）を形成したりしてもよい。
【０１６３】
[１４．湾曲の測定例]
以下に、湾曲したフォトルミネッセンス層を有する発光素子の表面形状の測定結果の一例を説明する。ここでは、透明基板上にフォトルミネッセンス層が形成されたサンプル（図４２参照）を作製し、そのサンプルにおける湾曲の大きさを測定した。ただし、ここでは、表面形状の評価が目的であるので、周期構造１２０ｄの形成を省略した。
【０１６４】
サンプルは、以下のようにして作製した。まず、１５ｍｍ角の大きさの石英基板を用意した。石英基板の厚さは０．５ｍｍであった。次に、石英基板上にフォトルミネッセンス材料であるＹＡＧ：Ｃｅの膜（厚さ：およそ３００ｎｍ）を形成した。ＹＡＧ：Ｃｅ膜の形成後、還元雰囲気下、焼成温度がおよそ１０００℃、焼成時間が４時間の条件でＹＡＧ：Ｃｅ膜の焼成を行った。焼成により、石英基板およびフォトルミネッセンス層の積層構造を有するサンプルが得られた。
【０１６５】
次に、ブルカー社製、スタイラスプロファイラーＤＥＫＴＡＫ  ＸＴ（「ＤＥＫＴＡＫ」はブルカー  ナノ  インコーポレイテッドの登録商標）を用いて、得られたサンプルのフォトルミネッセンス層側の表面形状を測定した。測定には、先端の半径が１２．５μｍの触針を用いた。
【０１６６】
図４４は、サンプルにおける表面形状の測定結果を示す。図４４は、サンプルの矩形状の一辺に平行な方向に沿って測定した結果を示している。図４４から、このサンプルでは、端部と比較して中央付近が１．１μｍ程度低いことが分かった。すなわち、図４４に示す例では、基準面からフォトルミネッセンス層側の表面までの距離が、１５ｍｍの測定範囲において１．１μｍの範囲で変化している。本明細書では、表面およびその表面に概ね平行な裏面を有する部材（例えば層または基板）において、その部材の端部から中央部に向けて、基準面から測った、その表面までの距離が減少または増加している状態を、「湾曲している」と表現する。
【０１６７】
このサンプルと同様の程度の湾曲を有する発光素子において、発光素子の表面が円弧であり、かつ、注目した波長の光が発光素子の表面の各点から垂直に出射されると仮定すると、発光素子から出射した光は、発光素子の表面からおよそ５１ｍの点に収束する。すなわち、本開示の実施形態によれば、発光における指向性を向上可能であることが分かった。
【０１６８】
[１５．発光素子のさらに他の実施形態]
図４５は、本開示のさらに他の実施形態による発光素子における模式的な断面を示す。図４５に示す発光素子１００ｇは、図４２を参照して説明した発光素子１００ｅと同様に、フォトルミネッセンス層と周期構造とを有する。ただし、図４２を参照して説明した発光素子１００ｅにおけるフォトルミネッセンス層１１０ｄが全体として湾曲していることに対して、発光素子１００ｇにおけるフォトルミネッセンス層１１０ｅは、その下面が平坦面である。この例では、フォトルミネッセンス層１１０ｅの上面は、凹面である。別の言い方をすれば、発光素子１００ｇのフォトルミネッセンス層１１０ｅは、位置によって異なった厚さを有する。図４５に例示する構成において、フォトルミネッセンス層１１０ｅの厚さは、端部から中央部に向かって減少している。
【０１６９】
図４５に示す例では、フォトルミネッセンス層１１０ｅの上面に、周期構造１２０ｅが形成されている。この周期構造１２０ｅは、フォトルミネッセンス層１１０ｅと同じ材料で形成されていてもよいし、フォトルミネッセンス層１１０ｅとは異なる材料で形成されていてもよい。図４６は、フォトルミネッセンス層１１０ｅの上面に、光吸収性の低い誘電体から形成された周期構造を含む透光層１２０ｅが設けられた構成例を示す。
【０１７０】
この例では、発光素子１００ｇは、フォトルミネッセンス層１１０ｅを支持する透明基板１４０を有している。しかしながら、透明基板１４０は、ここで説明する実施形態に必須の要素ではない。したがって、ここで説明する実施形態による発光素子から透明基板１４０を省略した構成によっても後述する効果が得られる。ここでは、透明基板１４０は、湾曲しておらず、透明基板１４０の上面および下面は、平坦面である。したがって、透明基板１４０の上面に対向するフォトルミネッセンス層１１０ｅの下面も平坦面である。
【０１７１】
以下、このような構成によって得られる効果を説明する。
【０１７２】
既に説明したように、例えばフォトルミネッセンス層上に周期構造を形成し、フォトルミネッセンス層の厚さを調整することによって、任意の特定の波長の発光を強調することが可能である。このことは、フォトルミネッセンス層の厚さが場所ごとに異なれば、ある方向に出射される光の波長も場所ごとに異なることを意味する。
【０１７３】
図４７および図４８は、発光素子１００ｇのフォトルミネッセンス層１１０ｅの一部を拡大して示す。図４７および図４８では、周期構造１２０ｅに含まれる凸部のうちの２つが示されている。図示される例では、図４７において右側の凸部の頂面１２０ｔからは、透明基板１４０の法線方向に波長λaの光が強く出射している。一方、左側の凸部の頂面１２０ｔからは、波長λaの光が、透明基板１４０の法線方向に対して発光素子１００ｇの中心に向かって傾斜した方向に出射している。つまり、波長λaの光に注目したとき、発光素子１００ｇの中心から離れる方向に進行する光が低減されている。
【０１７４】
図４７に模式的に示すように、左側の凸部の頂面１２０ｔからは、透明基板１４０の法線方向に、波長λaとは異なる、波長λbの光が強く出射される。つまり、端部から中央部に向かって厚さが変化するようなフォトルミネッセンス層を形成することによって、特定の方向（例えば発光素子の正面方向）に強く出射される光の波長の範囲を拡大することが可能である。
【０１７５】
図４８を参照する。頂面１２０ｔの各々において、頂面１２０ｔの法線方向に強く出射する光の波長に注目する。図４８に示す例では、２つの凸部のうち、図の左側の凸部の頂面１２０ｔからは、頂面１２０ｔの法線方向に、波長λaの光が強く出射している。一方、図の右側の凸部の頂面１２０ｔからは、頂面１２０ｔの法線方向に、波長λaとは異なる波長λcの光が強く出射している。互いに波長の異なるこれらの光線は、透明基板１４０の中央にたてた法線に向かって進行する。すなわち、端部から中央部に向かって厚さが減少するようなフォトルミネッセンス層１１０ｅを形成することにより、異なる波長の光を収束させることが可能である。これにより、混色の効果が得られ、発光素子から出射される光における色ムラを低減し得る。
【０１７６】
図４５および図４６に示す例では、フォトルミネッセンス層１１０ｅの厚さが、端部から中央部に向かって減少している。しかしながら、これは例示に過ぎず、フォトルミネッセンス層の厚さは、端部から中央部に向かって増加していてもよい。
【０１７７】
図４９は、厚さが端部から中央部に向かって増加するフォトルミネッセンス層１１０ｈを有する発光素子１００ｈを示す。図４９に例示する構成において、フォトルミネッセンス層１１０ｈの上面は凸面である。図示されるように、発光素子１００ｈは、フォトルミネッセンス層１１０ｈの上面に形成された周期構造１２０ｈを有する。
【０１７８】
再び図４８を参照する。図４８中、左側の凸部の頂面１２０ｔに注目すると、凸部の頂面１２０ｔには、波長λaの光が頂面１２０ｔの法線方向に強く出射している。この頂面１２０ｔからは、波長λaとは異なる波長、例えば波長λcの光も出射される。
【０１７９】
図４８に模式的に示すように、波長λcの光は、頂面１２０ｔの法線方向に関して対称に、２つの方向に向けて出射する（図２７Ａ〜２７Ｆ参照）。これは、上述した回折の次数ｍが正であるか負であるかに対応している。例えば、ｍが正の光は、透明基板１４０の中央にたてた法線に向かう方向に進行し、ｍが負の光は、透明基板１４０の中央にたてた法線から離れる方向に進行する。回折の次数が正の光または負の光のいずれかを選択的にフォトルミネッセンス層から出射させることにより、図４９に例示するような構成によっても、光を収束させる効果を得ることが可能である。例えば、凸部の各々の断面形状を台形状、三角形状などにすることにより、回折の次数が正の光または負の光のいずれかを選択的に出射させ得る。
【０１８０】
さらに、図４７からわかるように、特定の波長の光を選択的に発光するようなフォトルミネッセンス材料を用いてフォトルミネッセンス層１１０ｅを形成すれば、その特定の波長に関して、より高い指向性を実現し得る。なお、カラーフィルタを用いて特定の波長以外の波長の光をカットしてもよいが、適切なフォトルミネッセンス材料を用いて波長に制限をかける方が、ロスが小さいので有益である。
【０１８１】
厚さが端部から中央部に向かって減少または増大するフォトルミネッセンス層は、例えば、スパッタを用いて作製する場合、ターゲットの中心と透明基板１４０の回転中心との相対位置を調整する事により、フォトルミネッセンス材料の厚さの分布を変えることができる。なお、図４５、図４６および図４９に示す例では、フォトルミネッセンス層の上面は、曲面である。しかしながら、これはあくまでも例示である。フォトルミネッセンス層は、その厚さが端部から中央部に向かって直線的に減少または増大するような形状を有していてもよい。
【０１８２】
言うまでもないが、フォトルミネッセンス層が概ね平板状のタイプの発光素子について述べた種々の改変は、面内の位置によって厚さが異なるフォトルミネッセンス層を有するタイプの発光素子にも適用可能である。
【０１８３】
図５０は、発光素子のさらに他の変形例を示す。図５０に示す発光素子１００ｉは、一方の端部から他方の端部に向かって厚さが減少または増加するフォトルミネッセンス層１１０ｉを有する。図示される例では、フォトルミネッセンス層１１０ｉが、透明基板１４０によって支持されている。この例においても、透明基板１４０に対向する、フォトルミネッセンス層１１０ｉの下面は平坦面である。フォトルミネッセンス層１１０ｉの上面には、周期構造１２０ｉが形成されている。上述の発光素子１００ｇおよび１００ｈと同様に、透明基板１４０が省略された構成ももちろん可能である。
【０１８４】
このような構成によっても、特定の波長の光線を集める効果が得られる。すなわち、特定の波長の光線を特定の方向に向けて出射させ得る。
【０１８５】
この例では、フォトルミネッセンス層１１０ｉの厚さは、一方の端部から他方の端部に向かって直線状に変化している。しかしながら、あくまでもこれは例示である。フォトルミネッセンス層１１０ｉの上面は、平面状であってもよいし、曲面状であってもよい。発光素子１００ｉは、例えば、上述の発光素子１００ｇまたは１００ｈを複数の部分に分割することによって製造することが可能である。
【産業上の利用可能性】
【０１８６】
本開示の発光素子は、照明器具、ディスプレイ、プロジェクターをはじめ、種々の光学デバイスに適用され得る。
【符号の説明】
【０１８７】
１００、１００ａ、１００ｄ〜１００ｉ    発光素子
１１０、１１０ａ、１１０ｄ、１１０ｅ、１１０ｈ、１１０ｉ    フォトルミネッセンス層（導波層）
１２０、１２０’、１２０ａ〜１２０ｉ    透光層（周期構造、サブミクロン構造）
１４０、１４０ｅ    透明基板
１５０    保護層
１８０    光源
２００    発光装置
【図１Ａ】
2017040818.tif 000020
【図１Ｂ】
2017040818.tif 000021
【図１Ｃ】
2017040818.tif 000022
【図１Ｄ】
2017040818.tif 000023
【図２】
2017040818.tif 000024
【図３】
2017040818.tif 000025
【図４】
2017040818.tif 000026
【図５Ａ】
2017040818.tif 000027
【図５Ｂ】
2017040818.tif 000028
【図５Ｃ】
2017040818.tif 000029
【図６】
2017040818.tif 000030
【図７Ａ】
2017040818.tif 000031
【図７Ｂ】
2017040818.tif 000032
【図８】
2017040818.tif 000033
【図９】
2017040818.tif 000034
【図１０】
2017040818.tif 000035
【図１１】
2017040818.tif 000036
【図１２】
2017040818.tif 000037
【図１３】
2017040818.tif 000038
【図１４】
2017040818.tif 000039
【図１５】
2017040818.tif 000040
【図１６】
2017040818.tif 000041
【図１７Ａ】
2017040818.tif 000042
【図１７Ｂ】
2017040818.tif 000043
【図１７Ｃ】
2017040818.tif 000044
【図１７Ｄ】
2017040818.tif 000045
【図１８Ａ】
2017040818.tif 000046
【図１８Ｂ】
2017040818.tif 000047
【図１９Ａ】
2017040818.tif 000048
【図１９Ｂ】
2017040818.tif 000049
【図１９Ｃ】
2017040818.tif 000050
【図２０】
2017040818.tif 000051
【図２１】
2017040818.tif 000052
【図２２】
2017040818.tif 000053
【図２３】
2017040818.tif 000054
【図２４】
2017040818.tif 000055
【図２５】
2017040818.tif 000056
【図２６】
2017040818.tif 000057
【図２７Ａ】
2017040818.tif 000058
【図２７Ｂ】
2017040818.tif 000059
【図２７Ｃ】
2017040818.tif 000060
【図２７Ｄ】
2017040818.tif 000061
【図２７Ｅ】
2017040818.tif 000062
【図２７Ｆ】
2017040818.tif 000063
【図２８Ａ】
2017040818.tif 000064
【図２８Ｂ】
2017040818.tif 000065
【図２８Ｃ】
2017040818.tif 000066
【図２８Ｄ】
2017040818.tif 000067
【図２８Ｅ】
2017040818.tif 000068
【図２８Ｆ】
2017040818.tif 000069
【図２９】
2017040818.tif 000070
【図３０】
2017040818.tif 000071
【図３１】
2017040818.tif 000072
【図３２Ａ】
2017040818.tif 000073
【図３２Ｂ】
2017040818.tif 000074
【図３２Ｃ】
2017040818.tif 000075
【図３３】
2017040818.tif 000076
【図３４Ａ】
2017040818.tif 000077
【図３４Ｂ】
2017040818.tif 000078
【図３５Ａ】
2017040818.tif 000079
【図３５Ｂ】
2017040818.tif 000080
【図３５Ｃ】
2017040818.tif 000081
【図３５Ｄ】
2017040818.tif 000082
【図３６Ａ】
2017040818.tif 000083
【図３６Ｂ】
2017040818.tif 000084
【図３６Ｃ】
2017040818.tif 000085
【図３７Ａ】
2017040818.tif 000086
【図３７Ｂ】
2017040818.tif 000087
【図３８Ａ】
2017040818.tif 000088
【図３８Ｂ】
2017040818.tif 000089
【図３８Ｃ】
2017040818.tif 000090
【図３８Ｄ】
2017040818.tif 000091
【図３９】
2017040818.tif 000092
【図４０】
2017040818.tif 000093
【図４１】
2017040818.tif 000094
【図４２】
2017040818.tif 000095
【図４３】
2017040818.tif 000096
【図４４】
2017040818.tif 000097
【図４５】
2017040818.tif 000098
【図４６】
2017040818.tif 000099
【図４７】
2017040818.tif 000100
【図４８】
2017040818.tif 000101
【図４９】
2017040818.tif 000102
【図５０】
2017040818.tif 000103
【図５１】
2017040818.tif 000104